【事件の表示】
　特願２０１５−５２７３４７「発熱装置」拒絶査定不服審判事件〔平成２７年　１月２２日国際公開、ＷＯ２０１５／００８８５９〕について、次のとおり審決する。
【結　論】
　本件審判の請求は、成り立たない。
【理　由】
第１　手続の経緯 
　本願は、本願は、２０１４年（平成２６年）７月１８日（優先権主張　特願２０１３−１４８９８７号　平成２５年７月１８日、特願２０１４−５３４４５号　平成２６年３月１７日）を国際出願日とする出願であって、その手続の経緯は以下のとおりである。
　平成２８年　５月１８日付け：拒絶理由通知書
　平成２８年　７月２５日　　：面接
　平成２８年　９月２３日　　：意見書、手続補正書の提出
　平成２８年１２月２８日　　：上申書、実験成績証明書の提出
　平成２９年　２月２２日付け：拒絶理由(最後の拒絶理由）通知書
　平成２９年　６月２６日　　：意見書、手続補正書の提出
　平成２９年　８月２９日付け：拒絶査定（同年９月５日送達）
　平成２９年１２月　５日　　：審判請求書、手続補正書の提出
　（上記審判請求書は、平成３０年１月１７日提出の手続補正書（方式）により補正されている。）
第２　平成２９年１２月５日提出の手続補正書による補正の適否について
１　平成２９年１２月５日提出の手続補正書による補正の内容
　平成２９年１２月５日提出の手続補正書による補正（以下、「本件補正」という。）は、平成２９年６月２６日提出の手続補正書により補正された（以下「本件補正前」という。）特許請求の範囲の請求項１ないし４のうち、請求項３及び４を削除しようとするものである。
２　補正の適否について
　したがって、本件補正は、特許法１７条の２第５項１号に掲げる、同法３６条５項に規定する請求項の削除を目的とする補正である。
　よって、本件補正は適法になされたものである。
第３　本願発明
　本願の請求項１ないし２に係る発明は、本件補正後の特許請求の範囲の請求項１ないし２に記載された事項により特定されるものであり、そのうち請求項１に係る発明は、次のとおりのものである。 
「【請求項１】
　重水素ガス又は軽水素ガスが、真空状態に保持された炉内に供給される反応炉と、
　前記反応炉内に配置され、Ｐｄからなる細線が支持部に螺旋状に巻き付けられた構成を有する一方の巻回型反応体と、
　前記一方の巻回型反応体と対向するように前記反応炉内に配置され、Ｐｄからなる細線が軸部に螺旋状に巻き付けられた構成を有する他方の巻回型反応体と、
　前記細線のＰｄとは異種のＮｉからなる細線により網目状に形成されており、前記反応炉内の内壁を覆うように該内壁に沿って配置され、前記一方の巻回型反応体及び前記他方の巻回型反応体を囲う筒状の反応体と、
　前記重水素ガス又は軽水素ガスを前記反応炉内に供給するガス供給管と、
　前記反応炉内を加熱するヒータと、を備え、
　前記一方の巻回型反応体及び前記他方の巻回型反応体は、電極として機能し、
　前記一方の巻回型反応体における前記細線の表面と、前記他方の巻回型反応体における前記細線の表面と、前記反応体の表面と、は、それぞれ酸化被膜が除去された状態にあり、かつ１０００[ｎｍ]以下のナノサイズからなる複数の金属ナノ粒子が設けられた構成を有しており、
　真空状態が保持された前記反応炉は、前記ヒータによる加熱と、前記反応炉内への、前記重水素ガス又は軽水素ガスの供給と、が実行されることにより、加熱温度以上の過剰熱を発生させる
　ことを特徴とする発熱装置。」（以下「本願発明」という。） 
第４　原査定の拒絶の理由 
　拒絶査定の理由である、平成２９年２月２２日付け拒絶理由通知の理由は、概略、次のとおりのものである。
　本願発明は、明細書や図面を参酌すると、中性子を発生しながら熱を生じる発熱装置あるいは発熱方法であるから、当業者からみて、依然として、いわゆる常温核融合技術に関するものである。しかしながら、現在、常温における核融合反応による過剰熱の発生、核反応による原子転換やそれに伴う中性子や過剰熱の発生について確証が得られておらず、本願明細書における発明の詳細な説明の記載によって、本願発明による過剰熱や中性子の発生を確認することができないから、本願の発明の詳細な説明の記載は、当業者が本願発明を実施することができる程度に明確かつ十分に記載されたものでない。
　そして、出願人は、平成２８年１２月２８日付け上申書として、実験成績証明書とその補足書を提出しているが、当該実験成績証明書によっても、常温における核融合反応による過剰熱の発生、核反応による原子転換やそれに伴う中性子や過剰熱の発生について確証を得ることができない。
　よって、本願の発明の詳細な説明の記載は、特許法３６条４項１号に規定する要件を満たしていない。
第５　当審の判断 
１　発明の詳細な説明の記載
　発明の詳細な説明には、次の内容が記載されている。（下線は、当審が付した。以下同様である。）
（１）発明が解決しようとする課題 
「【０００２】
　１９８９年、フライッシュマン教授とポンズ教授らの共同研究チームによって、室温で核融合反応を起こすことに成功したとの発表がなされた（例えば、非特許文献１参照）。この発表によると、
室温にて核融合反応を起こす常温核融合反応は、陰極としてＰｄ電極やＴｉ電極を用い、陽極としてＰｔ電極を用いて重水を電気分解すると、電気分解に伴い発生する熱以上の熱が発生し、これと同時にγ線や中性子が観測され得るというものであった。
・・・（略）・・・
【０００４】
　しかしながら、
実際、このような常温核融合反応は、そのメカニズムが解明されておらず、再現性にも乏しいことから、その発熱現象が安定して発現し得ない。
　
そこで本発明は、上記の問題点に鑑み、従来よりも安定的に熱を生成し得る反応体、発熱装置及び発熱方法を提供することを目的とする。
（２）課題を解決するための手段
「【０００６】
　本発明の請求項１に示す発熱装置は、重水素ガス又は軽水素ガスが、真空状態に保持された炉内に供給される反応炉と、前記反応炉内に配置され、
Ｐｄからなる細線が支持部に螺旋状に巻き付けられた構成を有する一方の巻回型反応体と
前記一方の巻回型反応体と対向するように前記反応炉内に配置され、Ｐｄからなる細線が軸部に螺旋状に巻き付けられた構成を有する他方の巻回型反応体と
Ｎｉからなる細線により網目状に形成されており、前記反応炉内の内壁を覆うように該内壁に沿って配置され、前記一方の巻回型反応体及び前記他方の巻回型反応体を囲う筒状の反応体と
（３）発明の効果 
「【０００８】
　本発明の請求項１によれば、
水素原子が反応体の金属ナノ凸部内に吸蔵され、当該金属ナノ凸部内の電子が周囲の金属原子や他の電子から強く影響を受けて重電子として作用し、その結果、金属ナノ凸部内での水素原子間の核間距離が縮み、トンネル核融合反応の起こる確率を上げることができ、かくして従来よりも安定的に熱を生成し得る。
（４）発明を実施するための形態 
ア　第１の実施の形態
「【００１１】
（１）第１の実施の形態（１−１）
　
第１の実施の形態による発熱装置の全体構成　図１において、１は第１の実施の形態による発熱装置を示し、巻回型反応体２５及び反応体２６が電極対として反応炉２内に設けられており、当該反応炉２内で室温にて核融合反応を起こし、これにより発熱し得るようになされている。この実施の形態の場合、反応炉２には、管状の熱輸送パイプ３２が反応炉２の外壁に沿って螺旋状に巻きつけられている。熱輸送パイプ３２は、供給口３２ａから排出口３２ｂに向けて内部に水等の流体が流れており、炉内で発生した熱により、熱輸送パイプ３２内に流れる流体が加熱され、加熱された流体をそのまま排出口３２ｂから排出し、例えば図示しない発電装置等に送って流体の熱を発電等に利用させ得る。
【００１２】
　ここで、
反応炉２には、ガス供給手段３が設けられており、当該ガス供給手段３からガス供給管８を介して炉内に反応ガスとして重水素ガス（純度９９．９９％）が供給され得る。
【００１３】
　また、
反応炉２には、真空排気管１３を介して真空排気手段１０が設けられている。
【００１４】
　因みに、この反応炉２には、反応炉２の温度を測定するための熱電対１８が反応炉２の外壁表面に設けられている。また、反応炉２の外部には、反応炉２から放射される中性子を測定する中性子測定手段１９が配置されている。これら熱電対１８及び中性子測定手段１９はロガー１７に接続されており、ロガー１７は、熱電対１８から得られた温度測定データや、中性子測定手段１９から得られた中性子測定データの他、上述した圧力測定手段１５から得られた圧力測定データを収集し、これらデータをコンピュータ２１に送出し得る。コンピュータ２１は、例えばロガー１７を介して収集されたこれらデータを表示部に表示させ、当該データを基に作業者に対して反応炉２内の状態を把握させ得るようになされている。
【００１５】
　ここで、反応炉２は、例えばステンレス（ＳＵＳ３０６やＳＵＳ３１６）等で形成された筒状部２ａと、同じくステンレス（ＳＵＳ３０６やＳＵＳ３１６）等で形成された壁部２ｂ,２ｃとを備え、筒状部２ａの両端開口部が、ガスケット（図示せず）を介して壁部２ｂ,２ｃにより閉塞されており、筒状部２ａ及び壁部２ｂ,２ｃで密閉空間を形成し得る。なお、この実施の形態の場合、筒状部２ａには、側面部に開口部２９が穿設されており、例えばステンレス（ＳＵＳ３０６やＳＵＳ３１６）等でなる筒状の開口視認部３０の中空領域と開口部２９とが連通するように、当該開口視認部３０の一端が側面部に接合されている。この開口視認部３０は、コバールガラス等の透明部材で形成された窓部３１が他端に嵌め込まれており、炉内の密封状態を維持しつつ、窓部３１から中空領域、及び開口部２９を介して反応炉２内の様子を作業者が直接目視確認し得るようになされている。因みに、この実施の形態の場合、反応炉２は、例えば筒状部２ａが円筒状に形成されており、全長（壁部２ｂ,２ｃ間）が３００［ｍｍ］、筒状部２ａの外径が１１０［ｍｍ］に選定されている。
【００１６】
　
かかる構成に加えて、この反応炉２の炉内には、巻回型反応体２５と反応体２６とからなる電極対が配置されており、電極対により発生するグロー放電によりプラズマが発生し得るようになされている。
【００１７】
　この実施の形態の場合、巻回型反応体２５は、壁部２ｂの開口部２８から反応炉２の外部に一端が露出しており、当該一端に配線２２ａを介して電源２０が接続され、当該電源２０から電圧が印加され得る。この電源２０は、さらに他の配線２２ｂを有しており、当該配線２２ｂが反応炉２の壁部２ｂに接続されており、反応炉２に対しても電圧を印加し得る。なお、この電源２０は、ロガー１７を介してコンピュータ２１に接続されており、出力電圧等がロガー１７で収集され、これがコンピュータ２１に送出されて、当該コンピュータ２１により出力電圧等が管理されている。
【００１８】
　かかる構成に加えて、反応炉２は、筒状部２ａの内壁表面に反応体２６が接触するように配置された構成を有し、電源２０からの電圧を、筒状部２ａを介して反応体２６に印加し得る。これにより、巻回型反応体２５と反応体２６は、電源２０から印加される電圧によって、反応炉２内においてグロー放電を発生させ得る。
【００１９】
　実際上、
この実施の形態の場合、反応体２６は、例えばＮｉ、Ｐｄ、Ｐｔ、Ｔｉ、或いはこれら元素のうち少なくともいずれか１種を含有した合金を含む水素吸蔵金属により筒状に形成されており、
【００２０】
　かかる構成に加えて、
この反応体２６は、その表面が細線で網目状に形成されており、さらに幅が１０００［ｎｍ］以下のナノサイズでなる複数の金属ナノ粒子（図示せず）が細線の表面に形成され、当該表面が凹凸状に形成されている。
【００２１】
　ここで本発明では、電極として機能する反応体２６の表面に、ナノサイズでなる複数の金属ナノ粒子を形成することで、重水素ガス雰囲気中で巻回型反応体２５及び反応体２６によりグロー放電を発生させた際、
金属ナノ粒子中に水素原子が吸蔵され、ナノサイズの金属ナノ粒子内の電子が周囲の金属原子や他の電子から強く影響を受けて重電子として作用し、その結果、金属ナノ粒子内での水素原子間の核間距離が縮み、反応炉２内において中性子を放出しながら熱を発生させる核融合反応を起こさせることができる。
【００２２】
　因みに、
この実施の形態においては、後述するプラズマ処理を行うことにより、反応体２６を反応炉２内に設置した後に、当該反応体２６の表面にナノサイズでなる複数の金属ナノ粒子を形成する
【００２３】
　実際上、反応体２６の表面には、球状粒子、楕円状粒子、又は卵状粒子の一部が当該表面に埋め込まれたような形状（例えば、半球状や、半楕円状、又は半卵状）でなる湾曲表面を有した複数の金属ナノ粒子が形成されている。また、この実施の形態の場合、反応体２６には、表面に金属ナノ粒子同士が接触するように形成されており、複数の金属ナノ粒子が密集するように形成されている。また、金属ナノ粒子の中には、当該金属ナノ粒子の湾曲表面に、幅（粒径）が１〜１０［ｎｍ］の微小な金属ナノ粒子がさらに形成された金属ナノ粒子もあり、複数の金属ナノ粒子でなる凹凸状の表面に、幅が１〜１０［ｎｍ］の微小な金属ナノ粒子が点在するように形成され得る。
【００２４】
　このような金属ナノ粒子は、幅が１０００［ｎｍ］以下のナノサイズに形成され、好ましくは３００［ｎｍ］以下、さらに好ましくは１０［ｎｍ］以下、さらには５［ｎｍ］以下に形成されていることが望ましく、金属ナノ粒子の幅を小さくすることで、少ない重水素ガスの供給量で反応炉２内において核融合反応が起こり易くなり得る。
【００２５】
　ここで、このような金属ナノ粒子のサイズについて、核融合反応発生確率を示す理論計算を利用して、さらに理論的に解析すると、最も好ましくは、金属ナノ粒子の幅（粒径）が１〜１０［ｎｍ］で、これら微小な金属ナノ粒子の互いの距離が熱運動によって接触しない距離、好ましくは粒径の３倍以上の距離を空けて形成されていることが望ましい。この場合、反応体２６の表面には、微小な金属ナノ粒子が点在するように形成されつつ、幅（粒径）が１〜１０［ｎｍ］の微小な金属ナノ粒子が、例えば１［ｃｍ２］あたり、４×１０８個形成されていることが好ましい。
【００２６】
　なお、この実施の形態の場合、反応体２６は、厚さが１．０［ｍｍ］を超えると、表面にナノサイズの細かな金属ナノ粒子が形成され難くなることから、表面にナノサイズの金属ナノ粒子を形成するためには厚さが１．０［ｍｍ］以下であることが好ましく、より好ましくは０．３［ｍｍ］以下、さらに好ましくは０．１［ｍｍ］以下であること望ましい。また、この実施の形態の場合、反応体２６は、細線により網目状に形成されていることから、直径が小さい細線を用いることで容易にその厚みを薄く形成し得、また金属ナノ粒子が形成される表面の表面積を大きくすることもできる。なお、反応体２６の表面は、１つの網目の幅が１０〜３０［ｍｍ］に選定されていることが望ましい。
【００２７】
　図２に示すように、反応体２６と電極対を構成する巻回型反応体２５は、例えばＰｔ、Ｎｉ、Ｐｄ、Ｔｉ、或いはこれら元素のうち少なくともいずれか１種を含有した合金を含む水素吸蔵金属からなる支持部たる軸部３５の周辺に、同じくＰｔ、Ｎｉ、Ｐｄ、Ｔｉ、或いはこれら元素のうち少なくともいずれか１種を含有した合金を含む水素吸蔵金属からなる細線３６が螺旋状に巻きつけられた構成を有し、筒状部２aの中心軸上に軸部３５が配置されている。また、巻回型反応体２５と反応体２６との距離は、１０〜５０［ｍｍ］に選定され得る。なお、この実施の形態の場合、巻回型反応体２５は、直径３［ｍｍ］、長さ２００［ｍｍ］の軸部３５をＮｉで形成するとともに、直径１．０［ｍｍ］の細線３６をＰｔで形成しており、細線３６から反応体２６までの距離を５０［ｍｍ］に選定している。
【００２８】
　因みに、上述した実施の形態では、反応体２６の表面に着目し、ナノサイズでなる複数の金属ナノ粒子が、反応体２６の表面に形成されている場合について述べているが、このようなナノサイズでなる複数の金属ナノ粒子は、巻回型反応体２５の細線３６にも形成されている。実際上、この実施の形態の場合、巻回型反応体２５は、水素吸蔵金属により形成されていることから、細線３６の表面に、ナノサイズでなる複数の金属ナノ粒子が形成されていることで、重水素ガス雰囲気中で巻回型反応体２５及び反応体２６によりプラズマを発生させた際、巻回反応体２５の金属ナノ粒子中にも水素原子が吸蔵され、ナノサイズの金属ナノ粒子内の電子（自由電子）が周囲の金属原子や他の電子から強く影響を受けて重電子として作用し、その結果、金属ナノ粒子内での水素原子間の核間距離が縮み、反応炉２内において中性子を放出しながら熱を発生させる核融合反応を起こさせることがで
きる。
【００２９】
（１−２）プラズマ処理
　ここで本発明の発熱装置１は、上述した反応体２６や巻回型反応体２５の表面にナノサイズでなる複数の金属ナノ粒子を形成するとともに、当該反応体２６や巻回型反応体２５の表面を活性化するプラズマ処理を行え得るようになされている。実際上、発熱装置１は、例えば、表面に金属ナノ粒子が形成されていない反応体や巻回型反応体が反応炉２内に設置された場合、プラズマ処理として、先ず始めに密閉空間とした反応炉２内の気体を真空排気し、炉内の圧力を１０〜５００［Ｐａ］（例えば100［Ｐａ］程度）とする。
【００３０】
　この状態で発熱装置１は、例えば巻回型反応体２５を陽極とし、反応体２６を陰極として、電極対に６００〜１０００［Ｖ］（例えば１０００［Ｖ］程度）の電圧を印加してグロー放電を起こさせ、反応炉２内にプラズマを発生させる。なおこの際、陰極とした反応体２６の温度は例えば５００〜６００［℃］まで上昇し得る。
発熱装置１は、このような真空雰囲気中でグロー放電を６００秒〜１００時間（好ましくは１０時間以上）継続して起こさせることにより、反応体２６や巻回型反応体２５の表面にナノサイズでなる複数の金属ナノ粒子を形成し得るとともに、これら反応体２６や巻回型反応体２５の表面の酸化被膜を除去して活性化し得る。
【００３１】
　因みに、プラズマ処理では、上述したように巻回型反応体２５を陽極とし、反応体２６を陰極としてプラズマを発生させるだけでなく、その後、続けて巻回型反応体２５及び反応体２６の極性を逆にして、巻回型反応体２５を陰極とし、反応体２６を陽極としてプラズマを発生させてもよい。このように、巻回型反応体２５を陰極とし、反応体２６を陽極としてグロー放電を起こさせる場合も、電極対に６００〜１０００［Ｖ］（例えば１０００［Ｖ］程度）の電圧を印加してグロー放電を６００秒〜１００時間（好ましくは、１０時間以上）継続して起こさせることが望ましい。これにより、陰極とした巻回型反応体２５と、陽極とした反応体２６の両方は、例えば５００〜６００［℃］まで温度が上昇して表面を確実に活性化し得る。
【００３２】
　なお、
発熱装置１は上述したプラズマ処理を行った後、巻回型反応体２５及び反応体２６に対して加熱処理を行うことが望ましい。この加熱処理は、例えば巻回型反応体２５及び反応体２６をヒータにより直接加熱し、巻回型反応体２５及び反応体２６から軽水素や、Ｈ
２
Ｏ、炭化水素系ガスを放出させ、水素原子を吸蔵し易くさせることができる。なお、このような加熱処理は、巻回型反応体２５及び反応体２６から軽水素や、Ｈ
２
Ｏ、炭化水素系ガスが放出されなくなるまで行うことが望ましく、例えば１００〜２００［℃］で３時間以上を行うことが望ましい。
【００３３】
　ここで、反応体２６は、金属ナノ粒子が形成される前に、室温の王水や、混酸中で数分間浸けて、表面を予め酸洗処理しておくことにより、プラズマ処理時、その表面に一段と細かな金属ナノ粒子を形成させることができる。
【００３４】
（１−３）発熱反応処理
　続いて、
発熱装置１では、このようなナノサイズでなる複数の金属ナノ粒子が表面に形成された反応体２６を用い、反応炉２内において核融合反応を起こさせる発熱反応処理を行え得る。
【００３５】
　次いで、発熱装置１では、重水素ガス雰囲気となった反応炉２内において、巻回型反応体２５及び反応体２６に、４００〜１５００［Ｖ］、好ましくは６００〜１０００［Ｖ］、さらに好ましくは７００〜８００［Ｖ］の電圧を印加し、電極対にグロー放電を起こさせて反応炉２内にプラズマを発生させ得る。これにより、発熱装置１では、反応炉２内にプラズマを発生させている間、巻回型反応体２５や反応体２６の表面にある金属ナノ粒子に水素原子が吸蔵され、核融合反応が起こり得る。
【００３６】
　ここで、本発明の発熱装置１では、発熱反応処理時、反応炉２内にプラズマを発生させると、反応炉２内において核融合反応が起こるが、その際、反応体２６や巻回型反応体２５の表面に微細な金属ナノ粒子が新たに形成されてゆき、新たに形成された金属ナノ粒子にも水素原子が吸蔵され、核融合反応が起こり得る。
【００３７】
（１−４）本発明による発熱装置における核融合反応の概要
　ここで、反応体２６に着目し、その表面にナノサイズでなる複数の金属ナノ粒子を形成したことにより核融合反応が起こり易くなる概要について以下簡単に説明する。一般的には金属への電子照射によって中性子等の放射や熱は発生しない。しかしながら、ナノサイズのように一定サイズ以下の金属ナノ粒子中では、電子が重フェルミオン（重電子）として作用し、水素原子同士を接近させ核融合反応を起こす。通常、核融合反応を起こさせるには重水素の場合、１０７Ｋ＝１ｋｅＶ以上のエネルギーが必要である。そのような大きなエネルギーを温度で与えようとすると、例えば、重水素の場合、約１０７Ｋ以上、軽水素の場合、約１．５×１０７Ｋ以上の高温が必要であり、核融合発生確率が１０-３１/ｓ/atom pairと極めて低い。
【００３８】
　しかしながら、
本発明のように反応体２６の表面にナノサイズでなる複数の金属ナノ粒子（金属ナノ凸部）を形成した場合、金属ナノ粒子内において電子は、周囲の金属原子や他の電子の影響を強く受ける。すなわち、金属ナノ粒子中に水素原子が導入することによって、金属ナノ粒子中の水素濃度が上がり、当該水素濃度が上がるとさらに金属ナノ粒子中の電子の性質が変化し質量が大きな値となる。重い電子は水素原子核と原子を形成し、重い電子が核外電子になると、電子軌道半径が縮み、重電子水素原子間の核間距離も縮む。その結果、反応体２６では、トンネル効果による重電子水素原子間の核融合反応発生確率が上がり、核融合反応が起こり易くなる。例えば、Ｐｄからなる金属ナノ粒子中の場合、電子質量が２倍に増えると、トンネル効果による核融合反応発生確率は１０桁増加し、核融合反応が起こり易くなり得る。
【００３９】
　なお、反応体２６は、重電子水素原子間の核融合反応発生確率を増やすために、例えばアルカリ類や、アルカリ土類原子（例として水素原子構造を持つ、Ｌｉ、Ｎａ、Ｋ、Ｃａ等）を金属ナノ粒子の表面に添附してもよく、これにより金属ナノ粒子中での電子の受け渡し作用を大幅に増加させることができ、一段と核融合反応発生確率を上げることができる。本発明の発熱装置１では、このようにして核融合反応を安定的に起こさせ、核融合反応時に生成される大きなエネルギーによって、安定的に発熱し得る。
【００４０】
（１−５）検証試験
　次に、図１に示すような発熱装置１を用意し、上述したプラズマ処理及び発熱反応処理を実行し、反応炉２周辺での中性子の測定と、反応炉２の温度測定とを行った。ここでは、先ず始めに、ナノサイズでなる複数の金属ナノ粒子が形成されていないＮｉ（純度９９．９％）でなる反応体を用意し、これを反応炉２内に設置した。次いで、プラズマ処理を行うため、真空排気手段１０によって反応炉２内を真空排気し、反応炉２内を１０−６気圧程度とした。
【００４１】
　続いて、この状態で巻回型反応体２５及び反応体２６に１［ｋＶ］の電圧を印加してグロー放電を発生させ、反応炉２内に当該グロー放電を３０時間発生させ続けた。その後、この時点で反応体２６を反応炉２から取り出して、
反応体２６の表面状態をＳＥＭ写真等により確認したところ、粒径が１０００［ｎｍ］以下のナノサイズでなる複数の金属ナノ粒子が密集するように形成され、表面が凹凸状になっていることが確認できた。
【００４２】
　これとは別に、発熱反応処理を行うため、反応体２６を反応炉２から取り出すことなく、上述したように電極対に１［ｋＶ］を印加してグロー放電を発生させ続け、
反応炉２内を１０
−６
気圧程度とし、ガス供給手段３により反応炉２内に重水素ガスをガス圧１０
-２
気圧で供給した。これにより発熱装置１では、１〜２分後に中性子測定手段１９によって中性子が測定された。
【００４３】
　次いで一旦、グロー放電を中止し、反応炉２内に重水素ガスを補給した後、十分に電極対を冷却し、再び電極対に１［ｋＶ］の電圧を印加してグロー放電を発生させた。これにより中性子測定手段１９によって、再び中性子を測定し始め、この後、中性子を数時間継続して測定した。ここで、中性子の測定結果を図３に示す。図３に示すように、
この発熱装置１では、グロー放電を起こさせるために電極対に電圧を供給した後から急激に中性子が発生していることから、反応炉２内で中性子発生を伴う核融合反応が起こっていることが推測でき
【００４４】
　また、中性子の測定と同時に、反応炉２の温度を熱電対１８で測定したところ、図４に示すような結果が得られた。図４から、
中性子が発生した後、反応炉２の温度が上昇していることが確認でき、これによりこの発熱装置１は反応炉２から熱を生成できることが確認できた。
【００４５】
（１−６）作用及び効果
　以上の構成において、本発明に係る発熱装置１では、１０００[ｎｍ]以下のナノサイズでなり、水素吸蔵金属からなる複数の金属ナノ粒子が表面に形成された反応体２６を反応炉２内に設け、重水素ガス雰囲気となった反応炉２内で巻回型反応体２５及び反応体２６でプラズマを発生させてエネルギーを与える発熱反応処理を行うようにした。
これにより発熱装置１では、水素原子が反応体２６の金属ナノ粒子内に吸蔵され、当該金属ナノ粒子内の電子が周囲の金属原子や他の電子から強く影響を受けて重電子として作用し、その結果、金属ナノ粒子内での水素原子間の核間距離が縮み、トンネル核融合反応の起こる確率を上げることができる。
【００４６】
　また、
この発熱装置１では、表面に金属ナノ粒子が形成されていない反応体を反応炉２内に設けた場合でも、発熱反応処理を行う前に、反応炉２内を真空雰囲気とし、巻回型反応体２５及び反応体により起こるグロー放電により反応炉２内にプラズマを発生させるプラズマ処理を行うことにより、ナノサイズでなる複数の金属ナノ粒子を反応体２６の表面に形成できる。さらに、発熱装置１では、発熱反応処理前にプラズマ処理を行うことで、反応体２６の表面にある酸化被膜を除去でき、かくして、発熱反応処理時に、反応体２６の表面を、水素原子が反応体２６の金属ナノ粒子内に吸蔵可能な活性状態にでき、核融合反応を起こさせることができる。
【００４７】
　また、この実施の形態の場合、反応体２６は、表面が細線により網目状に形成されていることから、細線の直径を小さくするだけで表面の厚さを容易に薄くでき、表面の厚さを、ナノサイズでなる複数の金属ナノ粒子が形成し易い最適な薄さにできる。さらに、反応体２６では、表面を網目状に形成したことにより、表面積を増やすことができ、その分、水素原子を吸蔵させる金属ナノ粒子の形成領域を広くでき、発熱が生じる反応箇所を増やすことができる。
【００４８】
　また、この発熱装置１では、電源２０から配線２２ｂを介して反応炉２に電圧を印加するとともに、反応体２６を反応炉２の内壁に接するようにして当該反応体２６で反応炉２の内壁を覆うようにしたことにより、反応体２６を電極として機能させつつ、それと同時に反応体２６によって反応炉２の内壁がグロー放電による電子照射によって削られるのを防ぐことができる。
【００４９】
　さらに、発熱装置１では、水素吸蔵金属からなる巻回型反応体２５の細線３６の表面にもナノサイズでなる複数の金属ナノ粒子を形成するようにした。これにより発熱装置１では、巻回型反応体２５の細線３６表面の金属ナノ粒子内にも水素原子が吸蔵され、当該金属ナノ粒子内の電子が周囲の金属原子や他の電子から強く影響を受けて重電子として作用し、その結果、金属ナノ粒子内での水素原子間の核間距離が縮み、トンネル核融合反応の起こる確率を上げることができる。
【００５０】
　以上の構成によれば、１０００[ｎｍ]以下のナノサイズでなり水素吸蔵金属でなる複数の金属ナノ粒子（金属ナノ凸部）が表面に形成された反応体２６を、重水素ガス雰囲気となる反応炉内に設置するようにしたことにより、水素原子が反応体２６の金属ナノ粒子内に吸蔵され、当該金属ナノ粒子内の電子が周囲の金属原子や他の電子から強く影響を受けて重電子として作用し、その結果、金属ナノ粒子内での水素原子間の核間距離が縮み、トンネル核融合反応の起こる確率を上げることができ、かくして従来よりも安定的に熱を生成し得る。」
イ　第２の実施の形態
「【００５１】
（２）第２の実施の形態
（２−１）第２の実施の形態による発熱装置の構成
　図１との対応部分に同一符号を付して示す図５において、４１は第２の実施の形態に係る発熱装置を示し、反応炉４２の構成と、電極対の構成とが第１の実施の形態とは相違している。また、
この第２の実施の形態による発熱装置４１では、発熱反応処理時、電極対によりプラズマを発生させずに、ヒータにより反応炉４２内を加熱し、加熱した反応炉４２内に重水素ガスを供給することで、加熱温度以上の過剰熱を発生させている点で、上述した第１の実施の形態による発熱装置とは異なっている。
【００５２】
　なお、
この発熱装置４１は、その他の構成については上述した第１の実施の形態と同じであることから、ガス供給手段３や真空排気手段１０、電源２０等の図示や、その説明は省略する。
【００５３】
　この場合、筒状部４３ａには、開口視認部３０が設けられた開口部２９と対向するように他の開口部４５が側面部に穿設されており、例えばステンレス（ＳＵＳ３０６やＳＵＳ３１６）等でなる筒状の配管連通部４６の中空領域と開口部４５とが連通するように、当該配管連通部４６の一端が側面部に接合されている。配管連通部４６の他端には、壁部４７が設けられており、ガス供給管８、真空排気管１３及び圧力測定用配管４８の管内部と、反応炉４２内とが連通するように、これらガス供給管８、真空排気管１３及び圧力測定用配管４８が壁部４７に設けられている。なお、圧力測定手段１５は、圧力測定用配管４８に設けられており、圧力測定用配管４８を介して反応炉４２内の圧力を測定し得る。
【００５４】
　かかる構成に加えて、反応炉４２には、炉内に巻回型反応体５０,５１からなる電極対が設けられており、さらに反応炉４２の筒状部４３ａの内壁を覆うように反応体２６が設けられている。なお、この実施の形態の場合には、筒状部４３ａに穿設された開口部２９,４５と対向するように巻回型反応体５０,５１が炉内に配置されており、開口部４５に設けた配管連通部４６からの重水素ガスが巻回型反応体５０,５１に直接吹き付けることができるとともに、開口部２９に設けた開口視認部３０の中空領域から巻回型反応体５０,５１の様子を作業者が直接目視確認し得るようになされている。
【００５５】
　
ここで、この実施の形態の場合、発熱装置４１では、上述した第１の実施の形態とは異なり反応体２６を電極として機能させずに、これとは別に反応炉４２内に設けた巻回型反応体５０,５１を陰極及び陽極として機能させ、プラズマ処理等を行う際、これら巻回型反応体５０,５１を電極対としてグロー放電を起こさせ、炉内にプラズマを発生させ得るようになされている。反応体２６は、上述した第１の実施の形態と同様の構成を有しており、電極として機能しないものの、巻回型反応体５０,５１を電極対としたプラズマ処理（ここで、プラズマ処理とは、密閉空間とした反応炉４２内の気体を真空排気し、炉内の圧力を１０〜５００［Ｐａ］として、電極対に６００〜１０００［Ｖ］の電圧を印加して６００秒〜１００時間、グロー放電を起こさせて反応体２６の温度を５００〜６００［℃］まで上昇させることを言う）によりナノサイズでなる複数の金属ナノ粒子が表面に形成され、これにより真空状態が保持された反応炉４２内でヒータにより加熱された後、重水素ガスが供給されると、これら金属ナノ粒子内に水素原子を吸蔵し得、核融合反応が起こり得る。
【００５６】
　巻回型反応体５０は、電極保持部５４の先端に設けられており、当該電極保持部５４により反応炉４２内の中央に配置され得る。電極保持部５４は、電極導入部５７を介して図示しない電源に接続され、当該電源からの電圧を巻回型反応体５０に印加し得る。なお、電極保持部５４は、壁部４３ｂに穿設された開口部５５から反応炉４２内に挿通され、当該開口部５５に設けた絶縁部材５６により保持されているとともに、開口部５５において当該絶縁部材５６により壁部４３ｂと非接触となるように配置され、反応炉４２と電気的に絶縁されている。
巻回型反応体５０は、例えばＰｄ、Ｔｉ、Ｐｔ、Ｎｉ、或いはこれら元素のうち少なくともいずれか１種を含有した合金を含む水素吸蔵金属からなる細線５３が、Ａｌ
２
Ｏ
３
（アルミナセラミックス）等の導通部材でなる支持部５２に螺旋状に巻き付けられた構成を有し、プラズマ処理によって細線５３の表面にナノサイズでなる複数の金属ナノ粒子を形成させることができる。これにより巻回型反応体５０でも、真空状態が保持された反応炉４２内でヒータにより加熱されるとともに、重水素ガスが供給されると、これら金属ナノ粒子内に水素原子が吸蔵され、核融合反応が起こり得る。
【００５７】
　なお、
巻回型反応体５０における細線５３の表面に形成される金属ナノ粒子のサイズや形状は、反応体２６の表面に形成される金属ナノ粒子と同様である。
【００５８】
　因みに、
反応体２６をＮｉにより形成し、巻回型反応体５０における細線５３をＰｄにより形成したところ、巻回型反応体５０における細線５３の表面には、Ｎｉで形成した反応体２６ほどではないが、表面に金属ナノ粒子同士が接触するようにして形成され、複数の金属ナノ粒子が密集する領域も形成された
回型反応体５０における細線５３の表面に形成される金属ナノ粒子は、反応体２６の表面に形成される金属ナノ粒子と同様に、幅が１０００［ｎｍ］以下のナノサイズに形成され、好ましくは３００［ｎｍ］以下、さらに好ましくは１０［ｎｍ］以下、さらには５［ｎｍ］以下に形成されていることが望ましく、金属ナノ粒子の幅を小さくすることで、少ない重水素ガスの供給量で核融合反応が起こり易くなり得る。
【００５９】
　なお、この場合であっても、巻回型反応体５０における細線５３の表面には、反応体２６の表面と同様に、金属ナノ粒子の幅（粒径）が１〜１０［ｎｍ］で、これら微小な金属ナノ粒子の互いの距離が熱運動によって接触しない距離、好ましくは粒径の３倍以上の距離を設けて形成されていることが望ましい。この場合、反応体の表面には、金属ナノ粒子が、例えば１［ｃｍ２］あたり、４×１０８個形成されていることが好ましく、さらに微小な金属ナノ粒子が点在するように形成されていることが望ましい。
【００６０】
　なお、反応炉４２には、巻回型反応体５０の支持部５２に熱電対５８が接触するように配置されている。これにより巻回型反応体５０は、熱電対５８によって温度が測定され、熱電対５８に接続されたコンピュータ等により作業者が温度確認し得るようになされている。この場合、熱電対５８は、アルミナ管の内部にＫ型の熱電対素子が挿入された構成を有し、壁部４３ｂにおいて絶縁部材５９により保持され、反応炉４２と絶縁されている。
【００６１】
　巻回型反応体５０と対をなす他方の巻回型反応体５１は、電極保持部６２の先端に設けられており、当該電極保持部６２によって、一方の巻回型反応体５０と対向するように炉内に配置されている。なお、電極保持部６２は、壁部４３ｂに設けた絶縁部材６３により保持された電極導入部６４に接続されている。電極導入部６４は、図示しない電源に接続されており、当該電源からの電圧を、電極保持部６２を介して巻回型反応体５１に印加し得る。これにより巻回型反応体５１は電源から電圧が印加されて陰極又は陽極として機能し得る。
【００６２】
　
巻回型反応体５１は、例えばＰｄ、Ｔｉ、Ｐｔ、Ｎｉ、或いはこれら元素のうち少なくともいずれか１種を含有した合金を含む水素吸蔵金属で形成された軸部６０に、同じくＰｄ、Ｔｉ、Ｐｔ、Ｎｉ、或いはこれら元素のうち少なくともいずれか１種を含有した合金を含む水素吸蔵金属で形成された細線６１が螺旋状に巻き付けられた構成を有し、軸部６０の根本が電極保持部６２の先端に取り付けられている。この巻回型反応体５１も、上述した巻回型反応体５０と同様に、プラズマ処理によって、軸部６０や細線６１の表面にナノサイズでなる複数の金属ナノ粒子を形成させることができる。
【００６３】
　かくして、
第２の実施の形態による発熱装置４１は、プラズマ処理によって巻回型反応体５０,５１及び反応体２６の表面にナノサイズでなる複数の金属ナノ粒子を形成し得、続けて、図示しないヒータにより巻回型反応体５０,５１や反応体２６が加熱された状態で、真空状態が保持された反応炉４２内に重水素ガスが供給されると、巻回型反応体５０,５１及び反応体２６の表面にある金属ナノ粒子内に水素原子が吸蔵され、その結果、反応炉４２内で核融合反応を起こさせ、発熱し得るようになされている。ここで、ヒータにより巻回型反応体５０,５１や反応体２６を加熱する際の加熱温度は、２００[℃]以上、さらに好ましくは２５０[℃]以上であることが望ましい。
【００６４】
　また、
この第２の実施の形態による発熱装置４１では、このような反応炉４２内で発熱している際に、電極対によりグロー放電を起こさせてプラズマを発生させると、発熱温度がさらに上昇し、当該プラズマを停止させても、反応炉４２内を水素ガス雰囲気に維持し続ける限り、そのまま温度上昇した状態を維持し続けることができる。
【００６５】
（２−２）検証試験
　次に、図５に示した発熱装置４１を用い、反応炉４２が発熱するか否かについて検証試験を行った。ここでは、体積１５［ｌ］、重量５０［ｋｇ］の反応炉４２をステンレス（ＳＵＳ３０６）で形成した。また、この検証試験では、縦横３０［ｍｍ］、厚さ２［ｍｍ］のＡｌ２Ｏ３（アルミナセラミックス）で形成された支持部５２に、直径０．１［ｍｍ］、長さ１０００［ｍｍ］のＰｄ（純度９９．９％）でなる細線５３を１５回巻き付けた巻回型反応体５０を用い、また、直径３［ｍｍ］、長さ５０［ｍｍ］のＰｄ（純度９９．９％）でなる軸部６０に、直径１［ｍｍ］、長さ３００［ｍｍ］のＰｄ（純度９９．９％）でなる細線６１を隙間なく螺旋状に巻き付けた巻回型反応体５１を用いた。また、この検証試験では、直径０．１［ｍｍ］のＮｉ（純度９９．９％）でなる細線で表面が網目状に形成されている筒状の反応体２６を用いた。
【００６６】
　次いで、これら巻回型反応体５０,５１及び反応体２６をアルコールとアセトンで超音波洗浄を行い、油脂の汚染が起きないように洗浄状態を保って反応炉４２内に設置した。なお、この反応炉４２は全体が接地電位となっている。また、巻回型反応体５０の温度を直接計るための熱電対５８は直径１．６［ｍｍ］、長さ３００［ｍｍ］のＫ型でステンレス被覆型のものを用い、さらにステンレス外皮の外側を直径３［ｍｍ］、長さ１００［ｍｍ］のアルミナ管で絶縁し、先端部分を巻回型反応体５０表面に接触させた。
【００６７】
　そして、
先ず始めにプラズマ処理として、反応炉４２内の気体を真空排気してゆき、反応炉４２内を数Ｐａの真空雰囲気とした後、巻回型反応体５０を陽極とし、６００［Ｖ］の直流電圧を加え、２０［ｍＡ］程度で６００秒程度放電させた。次に、電極電圧を変えて巻回型反応体５０を陰極とし、６００［Ｖ］の直流電圧を加え、２０［ｍＡ］程度で１２００秒程度放電させた。この過程を５回繰り返した後、反応炉４２から反応体２６と巻回型反応体５０を取り出してその表面をＳＥＭ写真により観察した。
【００６８】
　ここで、図６Ａは、上述したプラズマ処理を行う前の反応体２６の表面を撮像したＳＥＭ写真であり、幅が１０００［ｎｍ］以下のナノサイズでなる複数の金属ナノ粒子がその表面には形成されておらず、平坦な表面であることが確認できた。一方、図７は、上
述したプラズマ処理を行った後の反応体２６の表面を撮像したＳＥＭ写真であり、幅が１０００［ｎｍ］以下のナノサイズでなる複数の金属ナノ粒子がその表面に形成され、表面が凹凸状になっていることが確認できた。
【００６９】
　また、図６Ｂは、上述したプラズマ処理を行う前の巻回型反応体５０における細線５３の表面を撮像したＳＥＭ写真であり、当該巻回型反応体５０でも幅が１０００［ｎｍ］以下のナノサイズでなる複数の金属ナノ粒子がその表面には形成されておらず、平坦な表面であることが確認できた。
一方、図８は、上述したプラズマ処理を行った後の巻回型反応体５０における細線５３の表面を撮像したＳＥＭ写真であり、幅が１０００［ｎｍ］以下のナノサイズでなる複数の金属ナノ粒子がその表面に形成され、表面が凹凸状になっていることが確認できた。
【００７０】
　ここで、巻回型反応体５０について、プラズマ処理後の細線５３の表面をさらに拡大して観察したところ、図９Ａ及び図９Ｂに示すようなＳＥＭ写真が得られた。この図９Ａ及び図９Ｂから、幅が１００［ｎｍ］以下の金属ナノ粒子が形成されており、金属ナノ粒子の表面にさらに幅が小さい微小な金属ナノ粒子が形成される等、表面が凹凸状に形成されていることが確認できた。因みに、この検証試験では、直径０．１［ｍｍ］のＰｄの細線５３を支持部５２に巻き付けた巻回型反応体５０を用いたが、直径１［ｍｍ］のＰｄの細線を支持部５２に巻き付けた巻回型反応体を用いて検証試験を行ったところ、放電を１０［ｋｓ］継続し、これを１０回繰り返すことにより、当該細線の表面に十分活性な金属ナノ粒子を形成できることが確認できた。
【００７１】
　
次いで、この検証試験では、反応炉４２内の真空状態を保持し、図示しないヒータによって巻回型反応体５０,５１及び反応体２６を１００〜２００［℃］で３時間程度、加熱活性化し、巻回型反応体５０,５１及び反応体２６から、軽水素、Ｈ
２
Ｏ、さらに炭化水素系のガスを放出させて不純物を取り除いた。
【００７２】
　次いで、発熱反応処理として、第２の実施の形態による発熱装置４１の検証試験では、図１０及び図１１に示すように、
反応炉４２内の真空状態を保持したまま段階的に巻回型反応体５０を加熱してゆき、室温差１４０[℃]のとき、ガス供給管８から反応炉４２内に重水素ガスを１００［Ｐａ］で導入した。
【００７３】
　この検証試験では、図１１に示すように、
巻回型反応体５０を段階的に室温差１４０［℃］まで加熱した後、反応炉４２内に重水素ガスを１００［Ｐａ］（すなわち１００［ｍｌ］）で供給すると、電極対によってプラズマを発生させなくても、直ぐに室温差が２２０［℃］まで上昇した。
【００７４】
　また、こ
の際、中性子測定手段によって反応炉４２の周囲の中性子を測定したところ、重水素ガスを反応炉４２内に導入し巻回型反応体５０が発熱し始めてから、中性子測定手段において中性子が測定された。
第２の実施の形態に係る発熱装置４１では、巻回型反応体５０，５１や反応体２６の表面にナノサイズでなる複数の金属ナノ粒子を形成し、当該表面を活性化させた後、反応炉４２内に重水素ガスを供給することにより核融合反応を起こさせて熱を生成できることが確認できた。
【００７５】
（２−３）作用及び効果
　以上の構成において、本発明に係る発熱装置４１でも、ナノサイズでなる複数の金属ナノ粒子が表面に形成された水素吸蔵金属からなる反応体２６を反応炉４２内に設け、反応体２６をヒータにより加熱してエネルギーを与え、真空状態に保持された反応炉４２内に重水素ガスを供給し、反応炉４２内を重水素ガス雰囲気とした。また、
発熱装置４１では、水素吸蔵金属からなる巻回型反応体５０の細線５３や巻回型反応体５１の表面にもナノサイズでなる複数の金属ナノ粒子を形成するようにした。これにより発熱装置４１では、ヒータの加熱によりエネルギーが与えられることにより、巻回型反応体５０，５１や反応体２６の金属ナノ粒子内に水素原子が吸蔵され、当該金属ナノ粒子内の電子が周囲の金属原子や他の電子から強く影響を受けて重電子として作用し、その結果、金属ナノ粒子内での水素原子間の核間距離が縮み、トンネル核融合反応の起こる確率を上げることができ、かくして加熱温度以上の熱を従来よりも安定的に生成し得る。
【００７６】
　また、この発熱装置４１では、重水素ガス雰囲気となる反応炉内で、電極対によりプラズマを発生させると、発熱が促進して発熱温度がさらに上昇し、当該プラズマを停止させても、反応炉４２内を重水素ガス雰囲気に維持し続ける限り、そのまま温度上昇した状態を維持し続けることができる。
【００７７】
　また、
発熱装置４１では、反応体２６及び巻回型反応体５０に加え、さらに巻回型反応体５１を設け、この巻回型反応体５１にも複数の金属ナノ粒子が形成されることから、当該金属ナノ粒子が形成されている領域が増え、その分、水素原子が金属ナノ粒子内に吸蔵され易くなり、核融合反応が起こる確率を高くできる。
ウ　第３の実施の形態 
「【００７８】
（３）第３の実施の形態
　図１との対応部分に同一符号を付して示す図１２において、６５は第３の実施の形態による発熱装置を示し、上述した第１の実施の形態とは、反応炉２内に設置される電極対の構成が相違している。実際上、
この発熱装置６５における反応炉２には、反応炉２の中心軸上に、例えば陽極として機能する巻回型反応体６６と、陰極として機能する内側反応体７２とが直列に配置されており、同じく陰極として機能する筒状の反応体２６の中空領域内に、これら巻回型反応体６６及び内側反応体７２が配置されている。
・・・（略）・・・
【００８５】
　また、この発熱装置６５では、水素吸蔵金属からなる巻回型反応体６６の軸部６９及び細線６８,７０の表面にもナノサイズでなる複数の金属ナノ粒子を形成するようにした。これにより発熱装置６５では、ヒータの加熱によりエネルギーが与えられることにより、軸部６９及び細線６８,７０の表面にある金属ナノ粒子内にも水素原子が吸蔵され、当該金属ナノ粒子内の電子が周囲の金属原子や他の電子から強く影響を受けて重電子として作用し、その結果、金属ナノ粒子内での水素原子間の核間距離が縮み、トンネル核融合反応の起こる確率を上げることができ、かくして従来よりも安定的に熱を生成し得る。」
エ　重水素ガス及び軽水素ガスを用いた検証試験について 
（ア）「【００９１】
（４−１）重水ガス、軽水素ガス、及び軽水ガスの利用について
・・・（略）・・・
【００９３】
　また、第２の実施の形態による発熱装置４１（図５）でも、ナノサイズでなる複数の金属ナノ粒子が表面に形成された水素吸蔵金属からなる反応体２６及び巻回型反応体５０，５１を反応炉４２内に設け、これら反応体２６及び巻回型反応体５０，５１をヒータにより加熱してエネルギーを与え、重水ガスや、軽水素ガス、軽水ガスを、真空状態に保持された反応炉４２内に供給する。これにより発熱装置４１でも、巻回型反応体５０，５１や反応体２６の金属ナノ粒子内に水素原子が吸蔵され、当該金属ナノ粒子内の電子が周囲の金属原子や他の電子から強く影響を受けて重電子として作用し、その結果、金属ナノ粒子内での水素原子間の核間距離が縮み、トンネル核融合反応の起こる確率を上げることができ、かくして加熱温度以上の熱を従来よりも安定的に生成し得る。
【００９４】
　さらに、重水ガスや、軽水素ガス、軽水ガスを用いた第２の実施の形態による発熱装置４１でも、上述と同様に、過剰熱発生後、重水ガス雰囲気、軽水素ガス雰囲気、又は軽水ガス雰囲気とした反応炉４２内で、電極対によりプラズマを発生させると、発熱が促進して発熱温度がさらに上昇し、当該プラズマを停止させても、反応炉４２内を重水ガス雰囲気、軽水素ガス雰囲気、又は軽水ガス雰囲気に維持し続ける限り、そのまま温度上昇した状態を維持し続けることができる。
・・・（略）・・・
【００９６】
　重水ガス雰囲気、軽水素ガス雰囲気、又は軽水ガス雰囲気の反応炉４２内では、水素原子が反応体２６及び内側反応体７２の金属ナノ粒子内に吸蔵され、当該金属ナノ粒子内の電子が周囲の金属原子や他の電子から強く影響を受けて重電子として作用し、その結果、金属ナノ粒子内での水素原子間の核間距離が縮み、トンネル核融合反応の起こる確率を上げることができ、かくして従来よりも安定的に熱を生成し得る。
・・・（略）・・・
【００９８】
　（４−２）重水素ガス、重水ガス、軽水ガス、及び軽水素ガスを用いた検証試験について
　次に、
図５に示した構成の発熱装置４１を用いて、重水素ガス、重水ガス、軽水ガス、及び軽水素ガスを用いたときの出力総エネルギー等について調べる検証試験を行った。ここで、検証試験に用いる発熱装置４１は、直径０．０５［ｍｍ］のＮｉ（純度９９．９％）でなる細線により、１００メッシュの網目が形成され、高さ３０［ｃｍ］、幅３０［ｃｍ］の反応体２６を用意し、この反応体２６の外周面が反応炉４２内の内壁に沿って密着するように設置した。なお、この段階では、円筒状の反応体２６の表面に、ナノサイズでなる複数の金属ナノ粒子が形成されていない。
【００９９】
　また、
この検証試験では、縦横３０［ｍｍ］、厚さ２［ｍｍ］のＡｌ２Ｏ３（アルミナセラミックス）で形成された支持部５２に、直径０．２［ｍｍ］、長さ１０００［ｍｍ］のＰｄ（純度９９．９％）でなる細線５３を１５回巻き付けた巻回型反応体５０を用いた。さらに、この検証試験では、直径３［ｍｍ］、長さ５０［ｍｍ］のＰｄ（純度９９．９％）でなる軸部６０に、直径１［ｍｍ］、長さ３００［ｍｍ］のＰｄ（純度９９．９％）でなる細線６１を隙間なく螺旋状に巻き付けた巻回型反応体５１を用いた。
【０１００】
　次いで、これら巻回型反応体５０,５１及び反応体２６をアルコールとアセトンで超音波洗浄を行い、油脂の汚染が起きないように洗浄状態を保って反応炉４２内に設置した。なお、この反応炉４２は全体が接地電位となっている。また、巻回型反応体５０の温度を直接計るための熱電対５８は直径１．６［ｍｍ］、長さ３００［ｍｍ］のＫ型でステンレス被覆型のものを用い、さらにステンレス外皮の外側を直径３［ｍｍ］、長さ１００［ｍｍ］のアルミナ管で絶縁し、先端部分を巻回型反応体５０表面に接触させた。なお、電極対となる巻回型反応体５０,５１は、陽極及び陰極の極性を変えることができる。
【０１０１】
　次いで、
先ず始めにプラズマ処理として、反応炉４２内の気体を真空排気してゆき、反応炉４２内を数Ｐａの真空雰囲気とした後、巻回型反応体５０を陽極、他方の巻回型反応体５１を陰極とし、６００〜８００［Ｖ］の直流電圧を加え、２０［ｍＡ］程度で６００秒程度放電させた。次に、電極電圧を変えて巻回型反応体５０を陰極、他方の巻回型反応体５１を陽極とし、６００〜８００［Ｖ］の直流電圧を加え、２０〜３０［ｍＡ］程度で１０
３
〜１０
４
秒程度放電させた。
【０１０２】
　次いで、この検証試験では、プラズマ処理として、反応炉４２内の真空状態を保持し、図示しないヒータによって巻回型反応体５０,５１及び反応体２６を加熱して活性化させた。巻回型反応体５０,５１及び反応体２６の加熱は、巻回型反応体５０,５１及び反応体２６から、軽水素、Ｈ２Ｏ、さらに炭化水素系のガスが放出されなくなるまで行った。
具体的には、ヒータによって巻回型反応体５０,５１及び反応体２６を１００〜２００［℃］で３時間程度、加熱活性化し、巻回型反応体５０,５１及び反応体２６から、軽水素、Ｈ
２
Ｏ、さらに炭化水素系のガスを放出させて不純物を取り除いた。
【０１０３】
　さらに、この検証試験では、
プラズマ処理として、巻回型反応体５０を陽極とし、６００〜８００［Ｖ］の直流電圧を加え、２０〜３０［ｍＡ］程度で１０［ｋｓ］秒程度放電させた。このようにして巻回型反応体５０,５１及び反応体２６の表面にナノサイズでなる複数の金属ナノ粒子を形成した。
このようなプラズマ処理後、重水素ガスを反応炉４２内に供給し、反応炉４２内のガス圧力を調べたところ、当該ガス圧力が１７０［Ｐａ］から４０［Ｐａ］に低下することが確認できた。
【０１０４】
　また、
このようなナノサイズでなる複数の金属ナノ粒子が表面に形成された巻回型反応体５０,５１及び反応体２６を用い、反応炉４２内において核融合反応を起こさせる発熱反応処理を行った。この検証試験では、発熱反応処理として、反応炉４２内を真空状態に保持しつつ、ガス供給手段３によって反応炉４２内に供給されるガスの種類や、ガス供給時のガス圧力、電極対を加熱するヒータの入力加熱ワット数を変え、反応炉４２の温度等の各種数値を調べた。
（イ）「【０１０５】
【表１】
・・・（略）・・・
【０１０６】
　表１において、１列目の「Ｎｏ.」は試験番号であり、２列目の「Ｇａｓ Ｐｒｅｓｓｕｒｅ Ｐａ」は重水素ガスのガス圧力（Ｐａ）であり、３列目の
「Ｉｎｐｕｔ Ｗａｔｔ」はヒータの入力加熱ワット数（Ｗ）
【０１０７】
　また、表１において、
６列目の「Ｔｉｍｅ ｋｓ」は過剰熱継続時間(ｋｓ)
１１列目の「Ｉｎｐｕｔ Ｅｎｅｒｇｙ ｋＪ」は入力総エネルギー(ｋＪ)
１２列目の「Ｏｕｔｐｕｔ Ｅｌｅｃｔｒｏｄｅ ｋＪ」は電極（巻回型反応体５０）の温度から計算した出力総エネルギー(ｋＪ)
１３列目の「Ｏｕｔｐｕｔ Ｒｅａｃｔｏｒ ｋＪ」は反応炉４２の外壁温度から計算した出力総エネルギー(ｋＪ)
【０１０８】
　なお、試験番号Ｎｏ.６〜Ｎｏ.１３までは連続した一連の試験結果を示す。表１から、重水素ガスを用いた、いずれの場合でも、
入力総エネルギー（１１列目）よりも大きな出力総エネルギー（１２列目及び１３列目）が得られており、過剰熱発生が観察でき、発熱装置４１により発熱可能であることが確認できた。
【０１０９】
　次に、発熱装置４１において、
重水素ガスを用いたときの発熱前後におけるガス成分について調べた。
【０１１０】
　次に、
発熱装置４１において発熱反応処理を行い、発熱反応処理後の反応炉４２内におけるガス成分を調べた。
【０１１１】
　図１４Ｂは、上述した発熱反応処理を行った後（すなわち、ヒータによる電極加熱を終了した後のことであり、以下、試験終了後とも呼ぶ）、１０［ｋｓ］間の反応炉４２内のガス成分を調べた結果を示す。図１４Ｂから、
試験終了後では、質量数３であるＨＤ
＋
が多くなり、次に、質量数２であるＨ
２
＋
と、質量数１９であるＯＨＤ
＋
【０１１２】
　そして、
さらに正確にガス成分の同定を行うために、発熱装置４１において重水素ガスを用いた熱発生試験を３０日間行った。
【０１１３】
　図１５及び図１６から、検証試験の開始直後、
質量数４（Ｄ
２
＋
）が主である質量数４が減少し、その後減少速度は落ちるが、時間経過に伴い直線的に減っていった。これに対して、重水素原子（Ｄ
＋
）と推測される質量数２が、質量数４（Ｄ
２
＋
）とは逆に増加していった。
【０１１４】
　質量数３は、検証試験開始後、質量数２の質量減少に対し逆相関で増加していったが、その後は質量数４の挙動と対応して減っていった。また、質量数２８も時間とともに増加してゆき、その量は３０日で２．３［ｃｍ３］であった。それ以外の成分は殆ど変化しなかった。なお、質量数２以外の成分の総計は初めの変化以後、殆ど一定であった。そして、
質量数３（ＨＤ
＋
）と、質量数４（Ｄ
２
＋
）（当審注：質量数４（Ｄ
２
＋
）の誤記と認められる。）は、ともにガス圧力と出力総エネルギーとに依存していたが、その傾向は逆であり、質量数３はガス圧力や出力総エネルギーが増えると増加するが、質量数４はガス圧力や出力総エネルギーが増えると減少した。このことは質量数４が質量数２や質量数３の生成に寄与していることを示している。
（ウ）「【０１１９】
　ここで、発熱装置４１において、電極対となる巻回型反応体５０，５１をＰｄにより形成し、
反応炉４２内に供給する原料ガスとして、重水素ガス、重水ガス、又は軽水ガスを用いたときの検証試験の結果を下記の表３に示す。
【０１２０】
【表３】
・・・（略）・・・
【０１２１】
　なお、表３において、２列目の「Ｇａｓ Ｃｏｍｐｏｎｅｎｔ Ｓｉｇｎｉｆｉｃａｎｔ」は、用いたガスの種類を示し、３列目の「Ｇａｓ Ｐｒｅｓｓｕｒｅ Ｐａ」は、反応炉４２内にガスを供給する際のガス圧力を示し、４列目の「Ｐｏｗｅｒ ｉｎ ／Ｗ Ｈｅａｔ Ｗａｔｔ Ｗ」は、巻回型反応体５０,５１及び反応体２６を加熱する際のヒータの入力加熱ワット数（Ｗ）を示し、５列目の「Ｐｏｗｅｒ ｉｎ ／Ｗ Ｐｌａｓｍａ Ｖ」は、電極となる巻回型反応体５０,５１によりプラズマ放電を発生させる際の入力電圧値を示し、６列目の「Ｐｏｗｅｒ ｉｎ ／Ｗ Ｐｌａｓｍａ Ｗ」は、電極対となる巻回型反応体５０,５１によりプラズマ放電を発生させる際の入力ワット数を示し、７列目の「Ｐｏｗｅｒ ｉｎ ／Ｗ Ｔｏｔａｌ」は、ヒータによる入力加熱ワット数と、プラズマ放電時における電極対への入力ワット数とを合わせた全入力ワットを示す。
【０１２２】
　また、表３において、８列目の「Ｔｉｍｅ ｋｓ」は、過剰熱継続時間を示し、９列目の「Ｈｅａｔ ｏｕｔ／Ｗ Ｅｓｔｉｍａｔｅｄ ｂｙ Ｅｌｅｃｔｒｏｄｅ ｔｅｍｐ」は、電極（巻回型反応体５０）の温度から計算した発熱量を示し、１０列目の「Ｈｅａｔｏｕｔ／Ｗ Ｅｓｔｉｍａｔｅｄ ｂｙ ｒｅａｃｔｏｒ ｔｅｍｐ」は、反応炉４２の外壁温度から計算した発熱量を示し、
１１列目の「Ｈｏｕｔ／Ｈｉｎ Ｅｓｔｉｍａｔｅｄ ｂｙ Ｅｌｅｃｔｒｏｄｅ ｔｅｍｐ」は、電極（巻回型反応体５０）の温度を基に計算した出力／入力比を示し、１２列目の「Ｈｏｕｔ／Ｈｉｎ Ｅｓｔｉｍａｔｅｄ ｂｙ ｒｅａｃｔｏｒ ｔｅｍｐ」は、反応炉４２の外壁温度を基に計算した出力／入力比を示す。
【０１２３】
　なお、
重水素ガスを用いた試料Ｎｏ.３３では、プラズマ放電を行わず、かつヒータによる電極対の加熱も行っておらず、この場合、１１列目及び１２列目の出力／入力比から過剰熱が発生しないことが確認できた。
【０１２４】
　一方、
それ以外の試料では、１１列目及び１２列目の出力／入力比から過剰熱が発生していることが確認できた。
（エ）「【０１２５】
　次に、
発熱装置４１において、軽水素（Ｈ
２
）ガスを用いたときの検証試験の結果を表４に示す。
【０１２６】
【表４】
・・・（略）・・・
【０１２７】
　表４において、３列目の「圧力」は、反応炉４２内に軽水素ガスを供給する際のガス圧力（Ｐａ）を示し、４列目の「入力／Ｗ」は、巻回型反応体５０,５１及び反応体２６を加熱する際のヒータの入力加熱ワット数（Ｗ）を示し、５列目の「時間／ｋｓ」は過剰熱継続時間を示し、６列目の「内部温度計算」は、反応炉４２内の温度（℃）から計算した発熱量を示し、７列目の「炉温度計算」は、反応炉４２自体の温度（℃）から計算した発熱量を示す。また、表４において、８列目の「内部温度計算」は、反応炉４２内の温度から計算した発熱量を基に求めた出力／入力比を示し、９列目の「炉温度計算」は、反応炉４２自体の温度から計算した発熱量を基に求めた出力／入力比を示す。
【０１２８】
　表４からも、
８列目の「内部温度計算」及び９列目の「炉温度計算」の出力／入力比の少なくとも一方が１以上となることから、反応炉４２内を軽水素ガス雰囲気とし、この状態で反応炉４２内の巻回型反応体５０,５１及び反応体２６をヒータにより加熱することにより、過剰熱が発生することが確認できた。
【０１２９】
・・・（略）・・・」
オ　他の実施の形態
（ア）「【００８６】
（４）他の実施の形態
　本発明は上述した実施の形態に限定されるものではなく、本発明の趣旨の範囲内で適宜変更することが可能である。例えば、上述した実施の形態においては、金属ナノ凸部として、球状粒子、楕円状粒子、又は卵状粒子の一部が当該表面に埋め込まれたような形状でなる湾曲表面を有した金属ナノ粒子について述べたが、本発明はこれに限らず、図１３Ａに示すように、幅がナノサイズでなる帯状の金属ナノ凸部８３を適用してもよく、また、図１３Ａに示すように、板状の反応体８０としてもよい。
・・・（略）・・・
【００９０】
　このように金属ナノ凸部は、幅が１０００［ｎｍ］以下、好ましくは３００［ｎｍ］以下、さらに好ましくは１０［ｎｍ］以下、さらには５［ｎｍ］以下に形成されていることが望ましく、その形状は帯状や、直方体状等その他種々の形状であってもよい。
（イ）「【０１３０】
　（４−３）他の実施の形態による反応体
　図１に示した発熱装置１や、図５に示した発熱装置４１、図１２に示した発熱装置６５では、細線により網目状に形成された反応体２６,８０,８１の表面に、金属ナノ凸部としてナノサイズでなる複数の金属ナノ粒子が形成されているが、例えば金属ナノ粒子（金属ナノ凸部）よりも小さい微細な粒子状でなる、ＮｉやＰｄ、Ｐｔ、Ｔｉの水素吸蔵金属（以下、水素吸蔵金属微粒子体と呼ぶ）を、反応体２６,８０,８１の表面にある金属ナノ粒子表面に付着させ、水素吸蔵金属微粒子体により金属ナノ粒子の表面を凹凸状に形成するようにしてもよい。
・・・（略）・・・
【０１３３】
　また、図５に示した発熱装置４１では、例えば、反応体２６をＮｉやＰｄ、Ｐｔ等により形成し、巻回型反応体５０,５１の細線５３,６１を、ＮｉやＰｄ、Ｐｔ等により形成した構成とする。このような図５に示した発熱装置４１では、反応炉４２内にてプラズマを発生させることにより、電極対となる巻回型反応体５０,５１の一部が削られて水素吸蔵金属微粒子として反応炉４２内に飛散し、Ｐｄでなる微細な水素吸蔵金属微粒子体が、反応体２６表面にある金属ナノ粒子表面に付着し得る。これにより発熱装置４１では、Ｎｉ等でなる金属ナノ粒子の表面に、同じくＮｉや、異種のＰｄ等でなる複数の水素吸蔵金属微粒子体が付着した構成となり、反応体２６表面で更に一段と微細凹凸化が進み、その後の発熱反応処理の際におけるトンネル核融合反応の起こる確率を更に一段と上げることができ、かくして従来よりも安定的に熱を生成し得る。
・・・（略）・・・
【０１３６】
　なお、金属ナノ粒子よりも微細な水素吸蔵金属微粒子体が表面に形成された金属ナノ粒子は、反応体２６,８０,８１や、巻回型反応体２５,５０,５１,６６、内側反応体７２を反応炉内に設置する前に予めＣＶＤ（chemical vapor deposition）法やスパッタ法を用いて、これら反応体２６,８０,８１や、巻回型反応体２５,５０,５１,６６、内側反応体７２の表面に形成するようにしてもよい。」
２　発明の詳細な説明の記載事項の整理
（１）本願発明が解決しようとする課題等
　上記１（１）ないし（３）の記載によれば、本願の発明の詳細な説明には、室温にて核融合反応を起こす常温核融合反応について、その発熱現象が安定して発現し得ないという課題を解決することを目的として、本願発明の発熱装置を採用し、従来よりも安定的に熱を生成するとの効果を得ることが記載されている。
（２）第１の実施の形態の発熱装置
　上記１（４）アの記載によれば、本願の発明の詳細な説明には、第１の実施の形態の発熱装置について、次のような事項が記載されている。
　また、下記アのとおり、第１の実施の形態の発熱装置は、一方の巻回型反応体及び他方の巻回型反応体を備えたものではないので、本願発明の発熱装置に対応するものではないが、下記（３）のとおり、一部について、第２の実施の形態において参照される。
ア　第１の実施の形態の発熱装置は以下のようなものであることが記載されている。
「反応炉２と、
　反応炉２内に電極対として設けられた巻回型反応体２５及び反応体２６と、
　反応ガスとして重水素ガス（純度９９．９９％）を供給するガス供給手段３と、
　真空排気管１３を介して反応炉内の気体の排気を行う排気手段１０と、
　反応炉２の外壁に沿って螺旋状に巻きつけられた管状の熱輸送パイプ３２と、
　を備えた発熱装置であって、
　巻回型反応体２５は、例えばＰｔ、Ｎｉ、Ｐｄ、Ｔｉ、或いはこれら元素のうち少なくともいずれか１種を含有した合金を含む水素吸蔵金属からなる支持部たる軸部３５の周辺に、同じくＰｔ、Ｎｉ、Ｐｄ、Ｔｉ、或いはこれら元素のうち少なくともいずれか１種を含有した合金を含む水素吸蔵金属からなる細線３６が螺旋状に巻きつけたものであり、
　反応体２６は、表面が細線で網目状であって、例えばＮｉ、Ｐｄ、Ｐｔ、Ｔｉ、或いはこれら元素のうち少なくともいずれか１種を含有した合金を含む水素吸蔵金属により筒状に形成され、外面が反応炉２の筒状部２ａの内壁を覆うように設置されたものであって、
　重水素ガス雰囲気中で巻回型反応体２５及び反応体２６によりグロー放電を発生させることにより反応炉内にプラズマを発生させて、巻回型反応体２５及び反応体２６の表面に微細な金属ナノ粒子を形成し
　その後、ガス供給手段３によって反応炉２内に重水素ガスが供給しつつ、電極対にグロー放電を起こさせて反応炉２内にプラズマを発生させることにより、
　金属ナノ粒子中に水素原子が吸蔵され、金属ナノ粒子内の電子が周囲の金属原子や他の電子から強く影響を受けて重電子として作用し、その結果、金属ナノ粒子内での水素原子間の核間距離が縮み、反応炉２内において中性子を放出しながら熱を発生させる核融合反応を起こさせる、発熱装置」
イ　具体的には、以下のような手順で発熱を行うことが記載されている。
（ア）プラズマ処理
ａ　表面に金属ナノ粒子が形成されていない反応体や巻回型反応体が反応炉２内に設置し、密閉空間とした反応炉２内の気体を真空排気する。（炉内の圧力を１０〜５００［Ｐａ］（例えば100［Ｐａ］程度）とする。）
ｂ　この状態で、例えば巻回型反応体２５を陽極とし、反応体２６を陰極として、電極対に６００〜１０００［Ｖ］（例えば１０００［Ｖ］程度）の電圧を印加してグロー放電を起こさせ、反応炉２内にプラズマを発生させる。（６００秒〜１００時間（好ましくは１０時間以上）継続する。）
　これにより、反応体２６や巻回型反応体２５の表面にナノサイズでなる複数の金属ナノ粒子を形成し、それぞれの表面の酸化被膜を除去して活性化する。
　また、反応体２６は、金属ナノ粒子が形成される前に、室温の王水や、混酸中で数分間浸けて、表面を予め酸洗処理しておくことにより、プラズマ処理時、その表面に一段と細かな金属ナノ粒子を形成させることができる。
（イ）加熱処理
　上記（ア）の後、必要に応じて、巻回型反応体２５及び反応体２６に対して加熱処理を行う。例えば巻回型反応体２５及び反応体２６をヒータにより直接加熱する。（例えば１００〜２００［℃］で３時間以上を行う。）
　これにより、軽水素や、Ｈ２Ｏ、炭化水素系ガスを放出させ、水素原子を吸蔵し易くさせる。
（ウ）発熱反応処理
ａ　上記（ア）または（イ）の後、反応炉２内を真空状態に保持しつつ、ガス供給手段３によって反応炉２内に重水素ガスが供給する。
ｂ　巻回型反応体２５及び反応体２６に、４００〜１５００［Ｖ］、好ましくは６００〜１０００［Ｖ］、さらに好ましくは７００〜８００［Ｖ］の電圧を印加し、電極対にグロー放電を起こさせて反応炉２内にプラズマを発生させる。
　これにより、発熱装置１では、反応炉２内にプラズマを発生させている間、巻回型反応体２５や反応体２６の表面にある金属ナノ粒子に水素原子が吸蔵され、核融合反応が起こる。この際、新たに形成された金属ナノ粒子にも水素原子が吸蔵され、核融合反応が起こり得る。
ウ　上記第１の実施の形態の発熱装置について、下記（ア）のような手順で検証試験を行い、下記（イ）のような結果を得たことが記載されている。
（ア）検証試験の手順
ａ　ナノサイズでなる複数の金属ナノ粒子が形成されていないＮｉ（純度９９．９％）でなる反応体を用意し、これを反応炉２内に設置する。次いで、プラズマ処理を行うため、真空排気手段１０によって反応炉２内を真空排気し、反応炉２内を１０−６気圧程度とする。
ｂ　この状態で巻回型反応体２５及び反応体２６に１［ｋＶ］の電圧を印加してグロー放電を発生させ、反応炉２内に当該グロー放電を３０時間発生させ続ける。反応体２６を反応炉２から取り出して、反応体２６の表面状態をＳＥＭ写真等により確認する。
ｃ　反応体２６を反応炉２から取り出すことなく、電極対に１［ｋＶ］を印加してグロー放電を発生させ続け、反応炉２内を１０−６気圧程度とし、ガス供給手段３により反応炉２内に重水素ガスをガス圧１０−２気圧で供給する。
ｄ　一旦、グロー放電を中止し、反応炉２内に重水素ガスを補給した後、十分に電極対を冷却し、再び電極対に１［ｋＶ］の電圧を印加してグロー放電を発生させる。
（イ）検証試験の結果
ａ　上記（ア）ｂの手順後、反応体２６の表面状態をＳＥＭ写真等により確認したところ、粒径が１０００［ｎｍ］以下のナノサイズでなる複数の金属ナノ粒子が密集するように形成され、表面が凹凸状になっていた。
ｂ　上記（ア）ｃの手順後、１〜２分後に中性子測定手段１９によって中性子が測定された。
ｃ　上記（ア）ｄの手順において、グロー放電を起こさせるために電極対に電圧を供給した後から急激に中性子が発生した。安定的な中性子の発生は、電圧の供給により、１０６個が得られ、発熱反応を２００秒間継続させたときの反応体２６の単位面積あたりの中性子発生量を計算したところ１０５個であった。
ｄ　中性子が発生した後、反応炉２の温度が上昇していることが確認でき、このとき電極対間に流れた電流は３０［ｍＡ］、電力としては３０［Ｗ］であり、熱発生量は１［ｋＷ］であるため、入力に対する発熱量は３３倍に達した。
　なお、熱発生量がどのように測定するのかについては、具体的な記載がない。
　また、上記の検証試験の手順との関係は定かではないが、以下のような結果も記載されている。
ｅ　中性子の発生数は、電極対の放電電圧によって制御でき、電圧の指数関数で発生中性子数が増加することが確認できた。
（３）第２の実施の形態の発熱装置
　上記１（４）イの記載を参酌すると、本願の発明の詳細な説明には、第２の実施の形態の発熱装置として、次のような事項が記載されている。その際、上記第１の実施の形態と同様の部分については、上記１（４）アの記載も参酌した。
　なお、第２の実施の形態の発熱装置は、一方の巻回型反応体及び他方の巻回型反応体を備えているので、本願発明の発熱装置に対応するものである。
ア　第２の実施の形態の発熱装置は以下のようなものであることが記載されている。
「反応炉２と、
　反応炉２内に設けられた反応体２６と、
反応炉２内に、互いに対向するように炉内に配置され、電極対としてグロー放電を起こしプラズマを発生させる、巻回型反応体５０及び巻回型反応体５１と、
　反応炉２の外壁に沿って螺旋状に巻きつけられた管状の熱輸送パイプ３２と、
　を備えた発熱装置であって、
　巻回型反応体５０は、水素吸蔵金属からなる細線５３が、導通部材でなる支持部５２に螺旋状に巻き付けられたものであり、
　巻回型反応体５１は、水素吸蔵金属で形成された軸部６０に、水素吸蔵金属で形成された細線６１が螺旋状に巻き付けられたものであって、
　巻回型反応体５０及び巻回型反応体５１は、プラズマ処理により複数の金属ナノ粒子がそれぞれの表面に形成され、
　重水素ガス雰囲気中で巻回型反応体５０及び巻回型反応体５１を電極としてグロー放電を発生させることにより、反応炉内にプラズマを発生させて、巻回型反応体５０、巻回型反応体５１及び反応体２６の表面に微細な金属ナノ粒子を形成し、
　その後、真空状態が保持された反応炉４２内でヒータにより加熱された後、重水素ガスが供給することにより、
　金属ナノ粒子中に水素原子が吸蔵され、金属ナノ粒子内の電子が周囲の金属原子や他の電子から強く影響を受けて重電子として作用し、その結果、金属ナノ粒子内での水素原子間の核間距離が縮み、反応炉２内において中性子を放出しながら熱を発生させる核融合反応を起こさせる、発熱装置」
イ　具体的には、以下のような手順で発熱を行うことが記載されている。
（ア）プラズマ処理
ａ　密閉空間とした反応炉４２内の気体を真空排気し、炉内の圧力を１０〜５００［Ｐａ］とする。
ｂ　電極対に６００〜１０００［Ｖ］の電圧を印加して６００秒〜１００時間、グロー放電を起こさせて、反応体２６の温度を５００〜６００［℃］まで上昇させる
　これよりナノサイズでなる複数の金属ナノ粒子が表面に形成させる。
　また、詳細については、上記（２）イ（ア）の第１の実施の形態の手順と同様である。
（イ）加熱処理
　上記（２）イ（イ）の第２の実施の形態の加熱処理については、特段の記載がないが、段落００７１の検証試験においては、当該処理が行われているので、第１の実施の形態と同様に、当該処理を必要に応じて実施するものと理解できる。
（ウ）発熱反応処理
ａ　上記（ア）または（イ）の後、ヒータにより巻回型反応体５０、巻回型反応体５１及び反応体２６が加熱された状態で、真空状態が保持された反応炉４２内に重水素ガスが供給する。
ｂ　ヒータにより巻回型反応体５０,５１や反応体２６を加熱する際の加熱温度は、２００[℃]以上、さらに好ましくは２５０[℃]以上であることが望ましい。
　これにより、巻回型反応体５０、巻回型反応体５１及び反応体２６の表面にある金属ナノ粒子内に水素原子が吸蔵され、核融合反応を起こる。
ウ　上記第２の実施の形態の下記（ア）のような発熱装置について、下記（イ）のような手順で検証試験を行い、下記（ウ）のような結果を得たことが記載されている。
（ア）発熱装置
　検証試験では、以下のように部材を備える発熱装置が用いられている。
ａ　体積１５［ｌ］、重量５０［ｋｇ］、ステンレス（ＳＵＳ３０６）で形成した反応炉４２
ｂ　縦横３０［ｍｍ］、厚さ２［ｍｍ］のＡｌ２Ｏ３（アルミナセラミックス）で形成された支持部５２に、直径０．１［ｍｍ］、長さ１０００［ｍｍ］のＰｄ（純度９９．９％）でなる細線５３を１５回巻き付けた巻回型反応体５０
ｃ　直径３［ｍｍ］、長さ５０［ｍｍ］のＰｄ（純度９９．９％）でなる軸部６０に、直径１［ｍｍ］、長さ３００［ｍｍ］のＰｄ（純度９９．９％）でなる細線６１を隙間なく螺旋状に巻き付けた巻回型反応体５１
ｄ　直径０．１［ｍｍ］のＮｉ（純度９９．９％）でなる細線で表面が網目状に形成されている筒状の反応体２６
（イ）検証試験の手順
ａ　巻回型反応体５０、巻回型反応体５１及び反応体２６をアルコールとアセトンで超音波洗浄を行い、油脂の汚染が起きないように洗浄状態を保って反応炉４２内に設置する。
ｂ　プラズマ処理として、反応炉４２内の気体を真空排気してゆき、反応炉４２内を数Ｐａの真空雰囲気とした後、巻回型反応体５０を陽極とし、６００［Ｖ］の直流電圧を加え、２０［ｍＡ］程度で６００秒程度放電させ、次に、電極電圧を変えて巻回型反応体５０を陰極とし、６００［Ｖ］の直流電圧を加え、２０［ｍＡ］程度で１２００秒程度放電させる。プラズマ処理を行った後の反応体２６の表面をＳＥＭで撮像する。
ｃ　反応炉４２内の真空状態を保持し、ヒータによって巻回型反応体５０、巻回型反応体５１及び反応体２６を１００〜２００［℃］で３時間程度、加熱活性化し、巻回型反応体５０、巻回型反応体５１及び反応体２６から、軽水素、Ｈ２Ｏ、さらに炭化水素系のガスを放出させて不純物を取り除く。
ｄ　反応炉４２内の真空状態を保持したまま段階的に巻回型反応体５０を加熱してゆき、室温差１４０[℃]のとき、ガス供給管８から反応炉４２内に重水素ガスを１００［Ｐａ］で導入する。
ｅ　ｄの後、巻回型反応体５０の細線５３の表面を活性化させるため、電極対に印加する電圧値を４５［Ｖ］まで上昇させて４０００秒間プラズマによる活性化処理を行い、その後、電極対に印加する電圧値を３２［Ｖ］まで下げてプラズマを停止させる。
（ウ）検証試験の結果
ａ　上記（イ）ｂの手順後、反応体２６の表面には、幅が１０００［ｎｍ］以下のナノサイズでなる複数の金属ナノ粒子がその表面に形成され、表面が凹凸状になっていることが確認できた。また、これら金属ナノ粒子は、半球状、半楕円状等、湾曲表面になっていることが確認できた。
ｂ　巻回型反応体５０における細線５３の表面には、反応体２６ほどではないが、表面に金属ナノ粒子同士が接触するようにして形成され、複数の金属ナノ粒子が密集する領域も形成されることが確認できた。
ｃ　上記（イ）ｄの手順において、電極対によってプラズマを発生させなくても、直ぐに室温差が２２０［℃］まで上昇した。
ｄ　上記（イ）ｄの手順において、中性子測定手段によって反応炉４２の周囲の中性子を測定したところ、重水素ガスを反応炉４２内に導入し巻回型反応体５０が発熱し始めてから、中性子測定手段において中性子が測定された。
ｅ　上記（イ）ｅの手順において、電極対に印加する電圧値を４５［Ｖ］まで上昇させて４０００秒間プラズマによる活性化処理を行ったところ、さらに３０［℃］温度上昇して２５０℃となり、その後、電極対に印加する電圧値を３２［Ｖ］まで下げてプラズマを停止させても、重水素ガスを反応炉４２から排出するまで、温度上昇した状態がそのまま安定して継続した。
ｆ　上記（イ）ｅの手順において、２５０［℃］で安定して発熱している状態になった後、再び巻回型反応体５０の細線５３の表面を活性化させるため、電極対に電圧を印加しグロー放電を起こさせ、プラズマによる活性化処理を行ったが、さらなる温度上昇は確認できなかった。
（エ）第２の実施の形態の発熱装置の作用及び効果
ａ　ヒータの加熱によりエネルギーが与えられることにより、巻回型反応体５０、巻回型反応体５１及び反応体２６の金属ナノ粒子内に水素原子が吸蔵され、当該金属ナノ粒子内の電子が周囲の金属原子や他の電子から強く影響を受けて重電子として作用し、その結果、金属ナノ粒子内での水素原子間の核間距離が縮み、トンネル核融合反応の起こる確率を上げることができ、かくして加熱温度以上の熱を従来よりも安定的に生成し得る。
ｂ　重水素ガス雰囲気となる反応炉内で、電極対によりプラズマを発生させると、発熱が促進して発熱温度がさらに上昇し、当該プラズマを停止させても、反応炉４２内を重水素ガス雰囲気に維持し続ける限り、そのまま温度上昇した状態を維持し続けることができる。
ｃ　反応体２６及び巻回型反応体５０に加え、さらに巻回型反応体５１を設け、この巻回型反応体５１にも複数の金属ナノ粒子が形成されることから、当該金属ナノ粒子が形成されている領域が増え、その分、水素原子が金属ナノ粒子内に吸蔵され易くなり、核融合反応が起こる確率を高くできる。
（４）第３の実施の形態の発熱装置
　第３の実施の形態の発熱装置は、上記１（４）ウに摘記した記載によれば、一方の巻回型反応体及び他方の巻回型反応体を備えたものではないので、本願発明の発熱装置に対応するものではなく、また、本願発明と特段、関連する記載もないので、記載事項の整理を省略する。
（５）重水素ガス及び軽水素ガスを用いた検証試験
　上記１（４）エによれば、発明の詳細な説明には、重水素ガス及び軽水素ガスを用いたときの出力総エネルギー等について調べる検証試験について、下記アのような第２の実施の形態の発熱装置４１を用いて、下記イのような検証を行い、下記ウの検証結果を得たことが記載されている。
ア　発熱装置
　反応体２６を直径０．０５［ｍｍ］のＮｉ（純度９９．９％）でなる細線により、１００メッシュの網目が形成され、高さ３０［ｃｍ］、幅３０［ｃｍ］のものとした、第２の実施の形態の発熱装置４１が用いられている。
イ　検証試験の手順
（ア）プラズマ処理として、巻回型反応体５０を陽極とし、６００〜８００［Ｖ］の直流電圧を加え、２０〜３０［ｍＡ］程度で１０［ｋｓ］秒程度放電させ、巻回型反応体５０、巻回型反応体５１及び反応体２６の表面にナノサイズでなる複数の金属ナノ粒子を形成する。このようなプラズマ処理後、重水素ガスを反応炉４２内に供給し、反応炉４２内のガス圧力を調べる。
（イ）（ア）の後、重水素ガスを反応炉４２内に供給し、反応炉４２内において核融合反応を起こさせる発熱反応処理を行う。
（ウ）反応炉４２内を真空状態に保持しつつ、ガス供給手段３によって反応炉４２内に供給されるガスの種類や、ガス供給時のガス圧力、電極対を加熱するヒータの入力加熱ワット数を変え、反応炉４２の温度等の各種数値を調べる。
（エ）発熱反応処理後の反応炉４２内におけるガス成分を調べる。発熱反応処理としては、真空排気状態で重水素ガスを反応炉４２内に供給しつつ、ヒータにより電極（巻回型反応体５０）を約８４［ｋｓ］間加熱し、初めの７［ｋｓ］はヒータへの入力を４６［Ｗ］とし、それ以後は８１［Ｗ］とし、その間、反応炉４２内のガス排気を数回行う。
（オ）さらに正確にガス成分の同定を行うために、発熱装置４１において重水素ガスを用いた熱発生試験を３０日間行う。
ウ　検証結果
（ア）上記（イ）の際、重水素ガスを反応炉４２内に供給し、反応炉４２内のガス圧力を調べたところ、当該ガス圧力が１７０［Ｐａ］から４０［Ｐａ］に低下することが確認できた。
（イ）反応炉４２内に供給するガスとして重水素ガスを用いたときの結果について、段落０１０５の表１に示し、表１の１１列目の入力総エネルギー(ｋＪ)である「Ｉｎｐｕｔ Ｅｎｅｒｇｙ ｋＪ」と、表１の１２列目の電極（巻回型反応体５０）の温度から計算した出力総エネルギー(ｋＪ)である「Ｏｕｔｐｕｔ Ｅｌｅｃｔｒｏｄｅ ｋＪ」または表１の１３列目の反応炉４２の外壁温度から計算した出力総エネルギー(ｋＪ)である「Ｏｕｔｐｕｔ Ｒｅａｃｔｏｒ ｋＪ」を比較し、過剰熱発生が観察でき、発熱装置４１により発熱可能であることが確認できた。
　
なお、上記の「Ｉｎｐｕｔ Ｅｎｅｒｇｙ ｋＪ」、「Ｏｕｔｐｕｔ Ｅｌｅｃｔｒｏｄｅ ｋＪ」、「Ｏｕｔｐｕｔ Ｒｅａｃｔｏｒ ｋＪ」は、表１の３列目のヒータの入力加熱ワット数（Ｗ）である「Ｉｎｐｕｔ Ｗａｔｔ」、同４列目の電極（巻回型反応体５０）の温度から計算した熱出力(Ｗ)である「Ｏｕｔ ｐｕｔ／Ｗ Ｅｌｅｃｔｒｏｄｅ」、同５列目の反応炉４２の温度から計算した熱出力(Ｗ)である「Ｏｕｔ ｐｕｔ／Ｗ Ｒｅａｃｔｏｒ」に、それぞれ同６列目の過剰熱継続時間(ｋｓ)「Ｔｉｍｅ ｋｓ」を乗算した値と一致するものの、どのように計算されたものであるかについては、特段の記載がない。
（ウ）反応炉４２内に供給するガスとして重水素ガスまたは軽水素ガスを用いたときの結果について、段落０１２０の表３に示し、表３の１１列目の電極（巻回型反応体５０）の温度を基に計算した出力／入力比である「Ｈｏｕｔ／Ｈｉｎ Ｅｓｔｉｍａｔｅｄ ｂｙ Ｅｌｅｃｔｒｏｄｅ ｔｅｍｐ」と、同１２列目の反応炉４２の外壁温度を基に計算した出力／入力比である「Ｈｏｕｔ／Ｈｉｎ Ｅｓｔｉｍａｔｅｄ ｂｙ ｒｅａｃｔｏｒ ｔｅｍｐ」から、同表３のＮｏ.３３では、プラズマ放電を行わず、かつヒータによる電極対の加熱も行っていないため、過剰熱が発生しないことが確認でき、それ以外の試料では、１１列目及び１２列目の出力／入力比から過剰熱が発生していることが確認できた。
　
なお、上記「Ｈｏｕｔ／Ｈｉｎ Ｅｓｔｉｍａｔｅｄ ｂｙ Ｅｌｅｃｔｒｏｄｅ ｔｅｍｐ」及び上記「Ｈｏｕｔ／Ｈｉｎ Ｅｓｔｉｍａｔｅｄ ｂｙ ｒｅａｃｔｏｒ ｔｅｍｐ」については、どのように計算されたものであるかについては、特段の記載がない。また、同表３のＮｏ.３３では、上記「Ｈｏｕｔ／Ｈｉｎ Ｅｓｔｉｍａｔｅｄ ｂｙ Ｅｌｅｃｔｒｏｄｅ ｔｅｍｐ」及び上記「Ｈｏｕｔ／Ｈｉｎ Ｅｓｔｉｍａｔｅｄ ｂｙ ｒｅａｃｔｏｒ ｔｅｍｐ」の欄が空欄となっている。
（エ）反応炉４２内に供給するガスとして軽水素ガスを用いたときの結果について、段落０１２６の表４に示し、表４の８列目の「内部温度計算」及び９列目の「炉温度計算」の出力／入力比の少なくとも一方が１以上となることから、過剰熱が発生することが確認できた。」
　
なお、上記「内部温度計算」及び９列目の「炉温度計算」については、どのように計算されたものであるかについては、特段の記載がない。
（オ）上記イ（エ）の手順において、原料ガスである重水素ガスは、質量数４のＤ２＋が２０２［Ｐａ］、質量数３のＨＤ＋が４２［Ｐａ］、質量数２のＨ２＋が５［Ｐａ］であり、不純物としては、ＯＤ２＋、ＯＨＤ＋、Ｈ２Ｏ＋、ＯＤ＋、ＯＨ＋と推定される質量数のものが含まれており、試験終了後に、質量数２であるＨ２＋と、質量数１９であるＯＨＤ＋とが多くなっていた。
（カ）上記イ（オ）の手順において、質量数２以外の成分の総計は、初めの変化以後、殆ど一定であり、質量数３（ＨＤ＋）はガス圧力や出力総エネルギーが増えると増加するが、質量数４（Ｄ２＋）はガス圧力や出力総エネルギーが増えると減少したことから、質量数４が質量数２や質量数３の生成に寄与していることを示している。
　
なお、上記（オ）（カ）について、どのような方法により質量分析を行ったのか、具体的な記載はない。
（６）他の実施の形態
　他の実施の形態については、金属ナノ粒子の形成方法等について、上記第１ないし第３の実施の形態とは異なる形態についての記載がなされている。
３　発明の詳細な説明の記載についての検討
（１）上記２で整理した事項から、本願発明は、室温にて核融合反応を起こす常温核融合反応について、その発熱現象が安定して発現し得ないという課題を解決することを目的としたものであって、本願発明は、上記２（３）イ（ア）のプラズマ処理によって、一方の巻回型反応体と、他方の巻回型反応体及び筒状の反応体の表面に１０００[ｎｍ]以下のナノサイズからなる複数の金属ナノ粒子形成し、その後、上記２（３）イ（イ）の加熱処理により、一方の巻回型反応体と、他方の巻回型反応体、筒状の反応体から、軽水素や、Ｈ２Ｏ、炭化水素系ガスを放出させ、最後に、上記２（３）イ（ウ）の発熱反応処理のように、一方の巻回型反応体と、他方の巻回型反応体、筒状の反応体が加熱された状態で、真空状態が保持された反応炉内に重水素ガスまたは軽水素を供給することによって、水素原子を反応体の金属ナノ粒子内に吸蔵させると、当該金属ナノ粒子内の電子が周囲の金属原子や他の電子から強く影響を受けて重電子として作用し、その結果、金属ナノ粒子内での水素原子間の核間距離が縮み、核融合反応の起こる確率を上げるという現象が生じ、過剰熱を生成することができるものであるとされている。
（２）そして、本願の発明の詳細な説明では、本願発明が実施できることを検証するために、２（３）ウ及び２（５）の検証試験を行っており、その結果から、以下のようなこと等が確認できたとしている。
ア　一方の巻回型反応体と、他方の巻回型反応体及び筒状の反応体の表面に、幅が１０００［ｎｍ］以下のナノサイズでなる複数の金属ナノ粒子が形成されたこと。
イ　重水素ガスを反応炉内に供給したところ、反応炉内のガス圧力が低下したこと。
ウ　重水素ガスまたは軽水素ガスを反応炉から排出するまで、温度上昇した状態がそのまま安定して継続したこと。
エ　一方の巻回型反応体の温度から計算した出力総エネルギーまたは反応炉の外壁温度から計算した出力総エネルギー等に基づいて、過剰熱発生が観察できたこと、
オ　重水素ガスまたは軽水素ガスを反応炉内に導入すると、中性子測定手段において中性子が測定されたこと。
カ　質量分析により、質量数４（Ｄ２＋）が質量数２（Ｈ２＋）及び質量数３（ＨＤ＋）の生成に寄与していると言えること。
（３）上記（２）で確認できたとしている事項について検討すると、上記（２）アないしウのような現象が生じたことについては、本願の発明の詳細な説明から一応確認できるが、エについては、装置全体がどのような環境下にあるのか、核融合反応の前後の熱の総量をどのように計算しているのかについて、発明の詳細な説明には具体的な記載がないから、過剰熱が発生していると理解することができない。
　また、「水素原子を反応体の金属ナノ粒子内に吸蔵させると、当該金属ナノ粒子内の電子が周囲の金属原子や他の電子から強く影響を受けて重電子として作用し、その結果、金属ナノ粒子内での水素原子間の核間距離が縮み、トンネル核融合反応の起こる確率を上げる」という現象については、技術常識に基づいた現象とは言えず、上記（２）オ及びカについても、どのような測定・分析装置や方法を用いたのか、発明の詳細な説明には具体的な記載がないから、その結果を評価することができない。したがって、核融合反応が起こっていることやそれにより過剰熱が発生し得ることを確認することもできない。
　したがって、発明の詳細な説明の記載は、本願発明の発熱装置が核融合反応によって過剰熱が生じるものと当業者が理解できるようなものではない。
（４）ここで、一般に、核融合反応や過剰熱の発生を証明するには、中性子、陽子、陽電子、陰電子、ガンマ線、ヘリウム、カルシウム、ニッケル，ベリリウム等の核反応生成物や電気エネルギー等の投入したエネルギーと解放された化学エネルギー等のエネルギーの和よりも大きなエネルギーを発生することを検出することが必要であり、その際には、当該検出結果がバックグラウンド、放射能汚染、環境から侵入、検出器の電圧変動・温度変動などによる影響を原因とするノイズの誤認でないことの確認が必要であり、その確認のために対照実験等も必要である。
　これに対し、請求人は、平成２８年１２月２８日に上申書と共に実験成績証明書を提出しているので、これについて検討する。
ア　実験の概要
　実験成績証明書によれば、当該実験は、東北大学電子光理学研究センター凝縮系核反応共同研究部門の岩村康弘特任教授により、当該研究室で行われたものであって、概ね本願の発明の詳細な説明に記載された検証試験と同様の下記（ア）ないし（オ）の手順により、重水素及び軽水素を用いた場合について実施されている。
手順
（ア）活性化処理なしの実験
　比較例として、本願の明細書の段落０１０１ないし段落０１０３に記載されたプラズマ処理を行わずに、ヒータによる加熱と、反応炉内への重水素ガスの供給とを行った。
（イ）プラズマ処理
　本願の明細書の段落０１０１ないし段落０１０３に記載されたプラズマ処理を行い、電極に対して所定の処理を行った。
（ウ）加熱処理
　プラズマ処理の後、加熱処理を行った。また、重水素ガスを反応炉内に導入し、反応炉内で重水素ガスの圧力が減少したか否かを調べて、Ｐｄによる重水素ガスの吸蔵がされたか否かについて確認を行った。
（エ）発熱反応処理
　発熱反応処理は３回行った。発熱反応処理の１回目実験として、ヒータによる加熱と、重水素ガスの導入とを行い、温度の測定を行った。２回目実験は、１回目実験を終了した後、反応炉内を冷却させてから、再び、ヒータによる加熱と、反応炉内への重水素ガスの供給と、を実行して、加熱温度以上の過剰熱が発生するか否かについて調べた。３回目実験においても、２回目実験を終了した後、反応炉内を冷却させてから、再び、ヒータによる加熱と、反応炉内への重水素ガスの供給と、を実行して、加熱温度以上の過剰熱が発生するか否かについて調べた。
（オ）巻回反応体の表面のＳＥＭによる観察
　プラズマ処理を行った後、続けて発熱試験（活性化処理後の温度特性を計測）を行い、この発熱試験後に、反応炉４２内から巻回反応体を取り出し、その表面をＳＥＭにより観察し、金属ナノ粒子の有無や、金属ナノ粒子の大きさを調べた。
イ　実験結果
　そして、上記実験により、下記（ア）ないし（ウ）のような結果が確認されている。
（ア）前記ア（ウ）において、反応炉内で重水素ガスの圧力が１７０［Ｐａ］から６６［Ｐａ］に減少することが確認できた。
（イ）前記ア（ア）の活性化処理なしの実験の際の反応炉内の温度と、前記ア（エ）における１ないし３回目の反応炉内の温度との比較により、過剰熱の発生が確認できた。
（ウ）前記ア（オ）により、巻回型反応体５０の表面には、複数の金属ナノ粒子が設けられ、金属ナノ粒子が１０００［ｎｍ］以下のナノサイズであることが確認できた。
ウ　実験成績証明書の実験についての検討
　上記実験結果について、本願の発明の詳細な説明に記載された検証試験の再現性や、上記３（３）で指摘した事項が解消しているか否かについて、検討する。
（ア）上記実験結果（ア）及び（ウ）については、本願の発明の詳細な説明に記載された上記３（２）アないしウの検証試験の結果と同様の結果を示している。
（イ）上記実験結果（イ）については、上記３（２）エの検証試験の結果が、一方の巻回型反応体の温度から計算した出力総エネルギーまたは反応炉の外壁温度から計算した出力総エネルギー等に基づいて、過剰熱発生を観察しているのに対し、上記実験結果（イ）では、前記ア（ア）の活性化処理なしの実験の際の反応炉内の温度との比較を行っている点で異なっており、検証試験の結果が再現できているのか否か判断できない。また、上記アの実験において、上記実験成績証明書の添付資料１の第５ページ「東北大での以上発熱実験：設置状況（５／５）」から発熱装置の反応炉が断熱材で覆われることは理解できるものの、その他の部分がどのような環境下にあるのか不明であるほか、核融合反応の前後の熱の総量について検討がなされていないため、過剰熱の発生を確認できない。
　また、上記アの実験においては、中性子の測定や質量分析はなされておらず、上記３（２）オ及びカの検証結果について、その結果の再現性を確認することはできない。
エ　小活
　したがって、上記実験成績証明書にある実験及び実験結果を参酌しても、発明の詳細な説明の記載により、本願発明の発熱装置が核融合反応によって過剰熱を生じさせるものと当業者が理解することはできないから、本願の発明の詳細な説明の記載は、当業者が本願発明を実施することができる程度に明確かつ十分に記載されたものでない。
４　審判請求の理由における請求人の主張の検討
　出願人は、平成３０年１月１７日提出の手続補正書（方式）により補正された審判請求書の請求の理由において、「本願発明の目的が、明細書の段落[０００４]に記載されたように、「実際、このような常温核融合反応は、そのメカニズムが解明されておらず、再現性にも乏しいことから、その発熱現象が安定して発現し得ない。そのため、このような常温核融合反応を発熱装置の熱源として利用しようとした場合には、発熱現象の発生確率が極めて低く、安定的に熱を生成し得ないという問題があった。そこで本発明は、上記の問題点に鑑み、従来よりも安定的に熱を生成し得る反応体、発熱装置及び発熱方法を提供することを目的とする。」というものであることを考えると、本願明細書に記載された、「発熱装置」の構成、「発熱装置」の作製方法、「発熱装置」の使用方法と過剰熱発生の検証実験の開示により、常温核融合のメカニズムまで完全に確証しなくても、本願の発明の詳細な説明は、当業者が本願発明を実施できる程度に明確かつ十分に記載されているといえると考えます。」と主張しているが、上記３エのとおり、発明の詳細な説明からは、本願発明において核融合反応による過剰熱が発生すると当業者が理解できない以上、核融合反応による過剰熱が発生する発熱装置を作成することは、当業者であってもできない。
　したがって、請求人の上記主張を採用することができない。
第５　むすび 
　以上のとおり、本願は、発明の詳細な説明の記載が特許法３６条４項１号に規定する要件を満たしていないから、拒絶すべきものである。
　よって、結論のとおり審決する。